(57)【特許請求の範囲】
【請求項１】
家屋のサイディング、外装材、下端、又は屋根材の形態における押出成形製品であって、
前記押出成形製品が、０．０３０インチ〜０．０７０インチの厚さと、０．１８ｌｂｓ／ｆｔ2〜０．３１ｌｂｓ／ｆｔ2の単位面積当たりの質量を有し、かつ、
ａ）ヒドロキシベンゾエートを含む１種以上の紫外線吸収剤；
ｂ）以下のものからなる群から選択される２種若しくは３種のヒンダードアミン系光安定剤の組み合わせ１種以上：
（２）ビス（２，２，６，６−テトラメチルピペリジン−４−イル）セバケートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、及び
（１４）１−（２−ヒドロキシ−２−メチルプロポキシ）−４−オクタデカノイルオキシ−２，２，６，６−テトラメチルピペリジンと、（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物；及び
以下のものから成る群から選択される１種以上のさらなる添加剤：
ｃ）１種以上の酸化防止剤、
ｄ）１種以上の着色剤、
ｅ）１種以上の充填材、
ｆ）１種以上の難燃剤、及び
ｇ）１種以上の抗菌性化合物；
を含む添加剤が組み込まれたポリオレフィン基材を含有し、
前記押出成形製品が、以下の特性：
ＡＳＴＭ  Ｄ２２４４に従った８．０以下の低い色差ΔＥ、及び、
前記１種以上の難燃剤が前記押出成形製品に含まれる場合、ＵＬ−９４でＶ−１又はＶ−０の評価、又はＡＳＴＭ  Ｅ−８４に従って測定した２００未満の火炎伝播指数の１以上
を示す、前記押出成形製品。
【請求項２】
前記ポリオレフィン基材が、ポリエチレン、ポリプロピレン、エチレン／プロピレンコポリマー、ポリプロピレンとポリエチレンとの混合物、又はそれらの２つ以上の混合物を含む、請求項１に記載の押出成形製品。
【請求項３】
請求項１に記載の押出成形製品であって、
前記１種以上の紫外線吸収剤は、ヒドロキシフェニルベンゾトリアゾール、トリス−アリール−ｓ−トリアジン、２−ヒドロキシベンゾフェノン、及びシアノアクリレートをさらに含み、
前記１種以上の酸化防止剤は、有機リン系安定剤／ヒンダードフェノール系酸化防止剤の組み合わせ、ジアルキルヒドロキシルアミン安定剤、有機リン系安定剤／ジアルキルヒドロキシルアミン安定剤の組み合わせ、アミンオキシド系安定剤、及び有機リン系安定剤／アミンオキシド系安定剤の組み合わせから成る群から選択され、
前記１種以上の着色剤は、有機及び無機の顔料からなる群から選択され、
前記１種以上の充填材は、天然繊維、及び無機充填材から成る群から選択され、かつ
前記１種以上の難燃剤は、塩素化難燃剤、臭素化難燃剤、リン系難燃剤、金属水酸化物化合物、メラミン系化合物、アンチモン化合物、ホウ酸塩化合物、及びその他の金属含有難燃剤から成る群から選択される、前記押出成形製品。
【請求項４】
請求項１に記載の押出成形製品であって、
前記１種以上の紫外線吸収剤が、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノンから成る群から選択される、前記押出成形製品。
【請求項５】
前記ポリオレフィン基材に、さらに、
トリス（２，４−ジ−ｔｅｒｔ−ブチルフェニル）ホスファイト／ヒンダードフェノール系酸化防止剤との組み合わせであって、該ヒンダードフェノール系酸化防止剤が、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリトリトールテトラキス［３−（３，５−ジ−ｔｅｒｔ−ブチル−４−ヒドロキシフェニル）プロピオネート］、及びオクタデシル３−（３，５−ジ−ｔｅｒｔ−ブチル−４−ヒドロキシフェニル）プロピオネートからなる群から選択される、前記組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ
が組み込まれている、請求項１に記載の押出成形製品。
【請求項６】
前記ポリオレフィン基材に、さらに、
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ
が組み込まれている、請求項１に記載の押出成形製品。
【請求項７】
前記ポリオレフィン基材に、
炭酸カルシウム、水酸化マグネシウム、タルク、ウォラストナイト、及びフライアッシュから成る群から選択される充填材；又は
以下のものからなる群から選択される１種以上の難燃剤：
臭素化難燃剤、リン系難燃剤、メラミン系化合物、及びアンチモン化合物；又は
メラミン化合物／ポリオールの縮合物；又は
メラミンポリホスフェート、アンモニウムポリホスフェート、ペンタエリトリトール−ジメチルホスホネート、又はメラミン化合物／ポリオールの縮合物であって、ここで該ポリオールは、直鎖状、分枝鎖状、若しくは環状の三価、四価、五価、若しくは六価のアルコールであるか、又は直鎖状若しくは環状のＣ4〜Ｃ6アルドース、若しくはＣ4〜Ｃ6ケトースであり、該メラミン化合物は、メラミンホスフェート、メラミンピロホスフェート、若しくはメラミンポリホスフェートである、前記縮合物、あるいは三酸化アンチモンと、デカブロモジフェニルエーテル若しくはトリス［３−ブロモ−２，２−ビス（ブロモメチル）プロピル］ホスフェートとの組み合わせ；又は
酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物
が組み込まれている、請求項１に記載の押出成形製品。
【請求項８】
前記ポリオレフィン基材に、
ゼオライトに担持された銀、ガラスに担持された銀、元素銀、マイクロ若しくはナノスケールの元素銀、シリコーンオイルに分散された元素銀、塩化銀、硝酸銀、硫酸銀、リン酸銀、ジルコン酸銀、及び銀アパタイトからなる群から選択される１種以上の抗菌性化合物が組み込まれている、請求項１に記載の押出成形製品。
【請求項９】
前記ポリオレフィン基材に、該ポリオレフィン基材の質量に対する質量％で、
前記１種以上の紫外線吸収剤が合計で、０．１０〜２．５質量％、
前記ヒンダードアミン系光安定剤の２種又は３種の組み合わせ１種以上が合計で、０．１０〜１．９質量％、
前記１種以上の酸化防止剤が合計で、０．０５〜１．０質量％、
１種以上の着色剤が合計で、０．１０〜３．０質量％、
１種以上の充填材が合計で、５〜７０質量％、
１種以上の難燃剤が合計で、１〜７０質量％、
及び、
１種以上の抗菌性化合物が合計で、０．００１〜５．０質量％、
が組み込まれている、請求項１に記載の押出成形製品。
【請求項１０】
家屋のサイディング、外装材、下端、又は屋根材の形態における押出成形製品であって、
前記押出成形製品が、０．０３０インチ〜０．０７０インチの厚さと、０．１８ｌｂｓ／ｆｔ2〜０．３１ｌｂｓ／ｆｔ2の単位面積当たりの質量を有し、かつ、ポリエチレン、ポリプロピレン、エチレン／プロピレンコポリマー、ポリプロピレンとポリエチレンとの混合物、及びそれらの２つ以上の混合物から成る群から選択されるポリオレフィン基材を含有し、
前記ポリオレフィン基材には、
ａ）以下のものから成る群から選択される紫外線吸収剤１種以上が、合計で０．１０〜０．９５質量％：５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノン；
ｂ）以下のものから成る群から選択される２種若しくは３種のヒンダードアミン系光安定剤の組み合わせが０．１５〜１．５質量％：
（２）ビス（２，２，６，６−テトラメチルピペリジン−４−イル）セバケートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、及び
（１４）１−（２−ヒドロキシ−２−メチルプロポキシ）−４−オクタデカノイルオキシ−２，２，６，６−テトラメチルピペリジンと、（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物；及び
以下のものから成る群から選択される１種以上のさらなる添加剤：
ｃ）以下のいずれかを０．１０〜０．７５質量％：
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ、
ｄ）有機及び無機の顔料から成る群から選択される着色剤が１種以上、合計で０．１〜３．０質量％、
ｅ）炭酸カルシウム、水酸化マグネシウム、タルク、ウォラストナイト、及びフライアッシュから成る群から選択される充填材が１種以上、合計で１５〜４０質量％、
ｆ）メラミンポリホスフェート、アンモニウムポリホスフェート、ペンタエリトリトール−ジメチルホスホネート、メラミン化合物／ポリオールの縮合物、及び三酸化アンチモンと、デカブロモジフェニルエーテル若しくはトリス［３−ブロモ−２，２−ビス（ブロモメチル）プロピル］ホスフェートとの組み合わせから成る群から選択される難燃剤１種以上が、合計で１〜４０質量％、及び
ｇ）酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物が、合計で０．０２〜２．０質量％；
組み込まれており、
前記押出成形製品が、以下の特性：
ＡＳＴＭ  Ｄ２２４４に従った８．０以下の低い色差ΔＥ、及び、
前記１種以上の難燃剤が前記押出成形製品に含まれる場合、ＵＬ−９４でＶ−１又はＶ−０の評価、又はＡＳＴＭ  Ｅ−８４に従って測定した２００未満の火炎伝播指数の１以上
を示す、前記押出成形製品。
【請求項１１】
家屋のサイディング、外装材、下端、又は屋根材の形態における押出成形製品であって、
前記押出成形製品が、０．０３０インチ〜０．０７０インチの厚さと、０．１８ｌｂｓ／ｆｔ2〜０．３１ｌｂｓ／ｆｔ2の単位面積当たりの質量を有し、かつ、以下のもの：
ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、又はこれらの混合物から選択されるヒドロキシベンゾエート紫外線吸収剤；
高分子量のヒンダードアミン及び低分子量のヒンダードアミンの組合せ；
アクリル系加工助剤；及び
以下のものから成る群から選択される１種以上：
１種以上の酸化防止剤、
１種以上の着色剤、
１種以上の充填材、及び
１種以上の難燃剤
が組み込まれたポリオレフィン基材を含有し、
前記高分子量のヒンダードアミン及び前記低分子量のヒンダードアミンの組合せが、
（２）ビス（２，２，６，６−テトラメチルピペリジン−４−イル）セバケートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物、及び
（１４）１−（２−ヒドロキシ−２−メチルプロポキシ）−４−オクタデカノイルオキシ−２，２，６，６−テトラメチルピペリジンと、（２０）２，２，６，６−テトラメチルピペリジン−４−イルオクタデカノエートと、（４５）４，４’−ヘキサメチレンビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの２−クロロ−４，６−ビス（ジブチルアミノ）−ｓ−トリアジンで末端がキャップされたオリゴマー縮合物からなる群から選択され；
前記押出成形製品が、以下の特性：
ＡＳＴＭ  Ｄ２２４４に従った８．０以下の低い色差ΔＥ、及び、
前記１種以上の難燃剤が前記押出成形製品に含まれる場合、ＵＬ−９４でＶ−１又はＶ−０の評価、又はＡＳＴＭ  Ｅ−８４に従って測定した２００未満の火炎伝播指数の１以上
を示す、前記押出成形製品。
【請求項１２】
前記押出成形製品が成核剤をさらに含有する、請求項１に記載の押出成形製品。
【請求項１３】
前記成核剤が、安息香酸ナトリウム、２，２’−メチレン−ビス（４，６−ジ−ｔｅｒｔ−ブチルフェニル）ホスフェート、亜鉛グリセロレート、１，２−ジカルボン酸シクロヘキサンのカルシウム塩、芳香族トリスアミド化合物、シス−エンド−ビシクロ［２．２．１］ヘプタン−２，３−ジカルボン酸二ナトリウム塩、アルミニウムヒドロキシ−ビス［４−（ｔｅｒｔ−ブチル）ベンゾエート］、１，３：２，４−ビス−（３，４−ジメチルベンジリデン）ソルビトール、１，３：２，４−ビス−（４−メチルベンジリデン）ソルビトール、１，３：２，４−ビス−（３，４−ジメチルベンジリデン）ソルビトール、又はそれらの２つ以上の混合物を含有する、請求項１２に記載の押出成形製品。
【請求項１４】
前記成核剤が、芳香族トリスアミド化合物を含む、請求項１３に記載の押出成形製品。
【発明の詳細な説明】
【技術分野】
【０００１】
長期間の屋外適用に有用な、完全に調製されたポリオレフィン組成物を開示する。この組成物は、建築材料、例えば家屋のサイディングパネル（羽目板）、下端、異形材、屋根材などにとって有用である。この組成物は特に、家屋のサイディングパネル（サイディング）として有用である。
【０００２】
現在、ポリ塩化ビニル（ＰＶＣ）のサイディングが、一般に用いられる。ＰＶＣサイディングには、環境に与えるインパクトと性能全体に関して、欠点がある。ＰＶＣサイディングは、高温に長時間さらされる領域、及び太陽にさらされる領域では、歪んだりねじれたりし、またこれらの条件下では褪色するため、広く使用されていない。高レベルの太陽光線にさらされるＰＶＣサイディングは、短い期間、すなわち５〜７年で過度に褪色してしまう。さらに、ＰＶＣはすぐにリサイクルできず、有害な塩化ビニルモノマーにさらされることを制限するため、製造の間に注意深い制御を行う必要がある。
【０００３】
ポリオレフィンサイディングが、光安定性、加工安定性、難燃性、及び機械的特性の必要水準を満たす、又は超える場合、ＰＶＣサイディングを、ポリオレフィンサイディングで置き換えることは有利であろう。
【０００４】
ポリオレフィンサイディング製品のための従来技術は、厚い部材を射出成形することである。射出成形された厚い部材のポリオレフィンサイディングは、現在手に入るオレフィンポリマー組成物の溶融強度が不充分であるため、厚い十字部分を有する。射出成形で加工することにより、フローライン、注入ゲートの欠陥、及び屋外曝露の間に「虎縞模様」といった欠陥につながることがある。現在、工業的には、ＰＶＣサイディングと置き換え可能で、適切な加工性、耐久性、美観を有し、かつ軽量である、押出成形可能なオレフィンポリマー組成物が求められている。
【０００５】
従来、射出成形されたサイディングパネルは、通常の厚さが０．１０〜０．１２５インチの範囲であり、幅が１０〜２０インチであり、長さが３０〜６０インチである（それぞれのデザインによる）。
【０００６】
押出成形された異形材サイディングの寸法は、厚さが約３０〜約５０ミル（ｍｉｌ）であり、好ましくは厚さが約３５〜約４５ミルである。上述の組成物により、サイディングの長さを、今日の業界標準として押出成形することができ、サイディング変換作業により作製されるあらゆる線の長さで提供される。典型的なサイディングの幅は、最小（４）インチから最大（１８）インチが、今日の業界慣行では一般的である。
【０００７】
本発明は、押出成形異形材（例えばサイディング、窓用異形材、敷板、フェンスなど）で使用するための適切な物理特性と機械的特性（例えば充分な溶融強度）を有する、ポリオレフィン系組成物に関する。本発明の押出成形組成物は、加工性、耐久性、及び美観が、上述の射出成形されたポリオレフィンサイディングに比べて、改善されている。本発明による押出成形されたサイディング組成物により、従来技術のＰＶＣサイディングに比べて、より設置しやすくなる。
【０００８】
本発明は、サイディング（羽目板）、敷板、フェンス、及び窓用異形材で有用な異形材押出成形を可能にする、ポリオレフィン組成物を記載する。
【０００９】
従って、以下のａ）〜ｃ）：
ａ）１種以上の紫外線吸収剤、
ｂ）１種以上のヒンダードアミン系光安定剤、及び
ｃ）１種以上の酸化防止剤
から成る群から選択される１種以上の添加剤が組み込まれているポリオレフィン基材を有するポリオレフィン組成物を開示し、
ここでこの組成物は、
ＡＳＴＭ  Ｄ４２２６に従ってｉｎ−ｌｂ（インチ−ポンド）で測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である。
【００１０】
有利には、ポリオレフィン基材にはまた、
ｄ）１種以上の着色剤
が組み込まれている。
【００１１】
任意で、ポリオレフィン基材にはまた、以下のものから成る群：
ｅ）１種以上の充填材、
ｆ）１種以上の難燃剤、及び
ｇ）１種以上の抗菌性化合物
から選択される１種以上の添加剤が組み込まれている。
【００１２】
ポリオレフィン基材は好ましくは、ポリエチレン（ＰＥ）ホモポリマー、ポリエチレンのランダム若しくはブロックコポリマー、ポリプロピレン（ＰＰ）ホモポリマー、ポリプロピレンのランダム若しくはブロックコポリマー、エチレン／プロピレンのコポリマー、ポリプロピレンとポリエチレンとの混合物、又は種類が異なるポリエチレンの混合物である。より好ましくは、ポリオレフィン基材は、ポリプロピレンである。ポリエチレンは好ましくは、直鎖状の低密度ポリエチレン（ＬＬＤＰＥ）、低密度ポリエチレン（ＬＤＰＥ）、中密度ポリエチレン（ＭＤＰＥ）、又は高密度ポリエチレン（ＨＤＰＥ）である。前述のものの混合物は例えば、ＰＰ／ＨＤＰＥ、ＰＰ／ＬＤＰＥ、及びＬＤＰＥ／ＨＤＰＥである。三種類の混合物、例えばＰＰ／ＨＤＰＥ／ＬＬＤＰＥもこれに含まれる。ポリオレフィン基材は、架橋させて、又は架橋させずに調製することができる。
【００１３】
ポリオレフィン組成物は例えば、組成物の質量に対してポリオレフィンを１０質量％以上、例えば１５質量％以上、２０質量％以上、２５質量％以上、３０質量％以上、３５質量％以上、４０質量％以上、４５質量％以上、５０質量％以上、５５質量％以上、６０質量％以上、６５質量％以上、７０質量％以上、８０質量％以上、又は８５質量％以上、ポリオレフィンを含有する。
【００１４】
ポリプロピレンは、ポリプロピレンのホモポリマーであるか、又はエチレン、Ｃ4〜Ｃ30−α−オレフィン、ビニルシクロヘキサン、ビニルシクロヘキセン、Ｃ4〜Ｃ20アルカンジエン、Ｃ5〜Ｃ12シクロアルカンジエン、及びノルボルネン誘導体からなる群から選択される１種以上のコモノマーを含有し、プロピレンと１種以上のコモノマーとの合計ｍｏｌが１００％となる、ポリプロピレンのランダムコポリマー、交互コポリマー若しくはセグメントコポリマー、又はブロックコポリマーであり得る。
【００１５】
ポリプロピレンコポリマーは、長鎖の分岐ポリプロピレンコポリマーも包含する。
【００１６】
適切なＣ4〜Ｃ30α−オレフィンの例は、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン、４−メチル−１−ペンテン、１−エイコセン、１−ドコセン、１−テトラコセン、１−ヘキサコセン、１−オクタコセン、及び１−トリアコンテンである。
【００１７】
適切なＣ4〜Ｃ20アルカンジエンの例は、ヘキサジエン、及びオクタジエンである。
【００１８】
適切なＣ5〜Ｃ12シクロアルカンジエンの例は、シクロペンタジエン、シクロヘキサジエン、及びシクロオクタジエンである。
【００１９】
適切なノルボルネン誘導体の例は、５−エチリデン−２−ノルボルネン（ＥＮＢ）、ジシクロペンタジエン（ＤＣＰ）、及びメチレン−ドメチレン−ヘキサヒドロナフタリン（ＭＥＮ）である。
【００２０】
プロピレン／エチレンコポリマーは例えば、プロピレンを５０〜９９．９質量％、好ましくは８０〜９９．９質量％、特に９０〜９９．９質量％、含有する。
【００２１】
コモノマーがＣ9〜Ｃ20α−オレフィン、例えば１−ノネン、１−デセン、１−ウンデセン、１−ドデセン、１−テトラデセン、１−ヘキサデセン、１−オクタデセン、又は１−エイコセン；Ｃ9〜Ｃ20アルカンジエン、Ｃ9〜Ｃ12シクロアルカンジエン、又はノルボルネン誘導体、例えば５−エチリデン−２−ノルボルネン（ＥＮＢ）、又はメチレンドメチレン−ヘキサヒドロナフタリン（ＭＥＮ）である場合、プロピレンコポリマーは、プロピレンを好ましくは９０ｍｏｌ％超、特に９０〜９９．９ｍｏｌ％、又は９０〜９９ｍｏｌ％、含有する。
【００２２】
コモノマーがＣ4〜Ｃ8α−オレフィン、例えば１−ブテン、１−ペンテン、１−ヘキセン、１−ヘプテン、１−オクテン、又は４−メチル−１−ペンテン；ビニルシクロヘキサン、ビニルシクロヘキセン、Ｃ4〜Ｃ8アルカンジエン、又はＣ5〜Ｃ8シクロアルカンジエンである場合、プロピレンコポリマーは、プロピレンを８０ｍｏｌ％超、特に８０〜９９．９ｍｏｌ％、又は８０〜９９ｍｏｌ％含有する。
【００２３】
プロピレンのさらなる例は、プロピレン／イソブチレンのコポリマー、プロピレン／ブタジエンのコポリマー、プロピレン／シクロオレフィンのコポリマー、プロピレンと、エチレン、及びジエン（例えばヘキサジエン、ジシクロペンタジエン、若しくはエチリデン−ノルボルネン）とのターポリマー、プロピレン−１−オレフィンのコポリマー（ここで１−オレフィンは、その場で（in situ）生成させる）、及びプロピレン／一酸化炭素のコポリマーである。
【００２４】
エチレン又はプロピレンのアリル末端又はビニル末端のオリゴマーは、溶融強度の高い分枝鎖状ポリプロピレンを作製するための、プロピレンとの重合反応における分枝として用いることができ、これは例えば米国特許第8,399,725号、及び米国特許出願公開第2013/0274425号、第2013/0274425号、第2013/0030135号 、及び第2013/0137829号に開示されている。
【００２５】
ポリプロピレンの直鎖状構造により、溶融強度が低く、ひずみ硬化が欠けたポリマーにつながる。これによって、ポリマーの伸展性が必要な場合に、加工の問題が生じ得る。対照的に、溶融強度が高いポリプロピレンは、工業的な変換作業（例えばブロー成形、熱成形、又はポリプロピレンシートの発泡）において評価される。本発明によるポリプロピレン系組成物は、押出成形された異形材、及びサイディングを製造するために許容可能な溶融強度、伸展性、及びひずみ硬化を示す。
【００２６】
ポリオレフィン基材は有利には、ポリプロピレンのホモポリマー、又は適切で高い溶融強度のコポリマーを含有し、任意でポリエチレンのホモポリマー又はコポリマーとブレンドされている。このブレンドはさらに、異なるポリオレフィンの相容性、部分混和性、又は混和性を容易にするために適した第三のポリマーを含有することができる。このような材料は、表面張力低下剤、又は相溶化剤と言われる。
【００２７】
適切な相溶化剤は通常、２種以上の異なるセグメントを含有するポリマーであり、これらはそれぞれ、ブレンドすべき各成分と混和性、又は相容性である。相溶化されたポリマーブレンドは、完全に混和性である必要も、混合の熱力学（例えば一相、又は単一のガラス転移温度をもたらす）全てを満たす必要もないが、ポリマー構造が異なるこのようなブレンドは、各成分にわたって改善された結果特性を示す。
【００２８】
ＰＰ及びＰＥをブレンドするための相溶化剤の種類の１つが、セグメント化された「オレフィンブロックコポリマー」、又は「OBC」であり、これはプロピレン、エチレン、及び任意でさらなるα−オレフィン配列、例えばDow Global Technologies社製のもの、及び米国特許出願公開第2011/032621号、第2011/060103号、第2010/298515号、第2011/054121号、及び第2011/015354号で教示されたものである。これには、Dow社の製品である取引名INFUSE、及びExxonMobil社の製品であるVISTAMAXXが含まれる。これらのブロックコポリマーは、全体的な分子量分布で作製され、セグメントの分子量分布はＭw／Ｍnが１．４超であり、１つの鎖当たり、エチレン及びα−オレフィンブロックを２つ以上有し、低分子量である（Ｍw＜２００，０００ｇ／ｍｏｌ）。これらの交互ブロックコポリマーは、結晶可能で剛性の「硬質ブロック」セグメントによって、また非晶質で弾性を有する「軟質ブロック」含分によって特徴付けられる。硬質ブロック含分は、これらのＯＢＣにおいて１２〜８４質量％の範囲にわたり、１−オクテンの合計含分（すなわち、長鎖の分枝を言う）は、３〜１４質量％の範囲である。ＯＢＣは、ＰＰ及びＨＤＰＥのブレンドを相溶化することができ、ここで破断点伸びと破断強度の上昇が、ＨＤＰＥ及びＰＰの相溶化されていないブレンドに比較して達成できる。
【００２９】
ポリプロピレンホモポリマー、又はポリエチレンとのコポリマー若しくはブレンド（任意で相溶化されていてよい）は、ポリプロピレン主鎖からの長鎖分枝（ＬＣＢ）を導入するために化学的に架橋させることができ、これによって、一般的に市販で手に入るものよりも溶融強度と伸展性がより高く、またメルトフローが少なくなる。
【００３０】
ポリプロピレンのホモポリマー又はコポリマーを、別のポリプロピレンによって、又はポリエチレンのホモポリマー若しくはコポリマーによって、及び／又は相溶化材料によって化学的に架橋することが有利である。このような架橋工程により、上記押出成形工程において有用な、ポリオレフィンブレンドの溶融強度、溶融伸展性、機械的強度、及び引っ張り強度を有意義に上昇させることができる。ポリプロピレンへのこのような架橋工程により、長鎖分枝（ＬＣＢ）をポリプロピレン主鎖上に作製することができ、またポリマーの溶融強度を高めるポリマー主鎖からみ合いの量を強化することができる。
【００３１】
架橋は、試薬（例えば有機過酸化物）によって、又は放射源（例えば紫外光、電子ビーム、又はガンマ線放射）による処理によって、行うことができる。放射は、酸素を低下させた、又は酸素が無い環境で行うことができる。例えば、溶融強度が高く、伸展性が高いポリプロピレンは、直鎖状ポリプロピレンを、分枝鎖状ポリプロピレン（ｂ−ＰＰ）と押出機内でブレンドすることによって得られる。ｂ−ＰＰは、過酸化物を変性されていないポリプロピレンと、任意で、変性されていないポリプロピレンにグラフト可能な二官能性の不飽和モノマーと反応させて、長鎖分岐を作製することによって作製される（WO2014/001394）。別の例では、米国特許第5,508,318号、第5,731,362号、第5,591,785号、第5,554,668号、及び第4,916,198号が、押出成形に適した照射型、及び非照射型のオレフィンポリマー材料のブレンドを、コンパウンド化することを開示している。
【００３２】
下流で押出成形、又はポリマーを化学変性して、溶融強度を改善させるために架橋、又は長鎖の分岐を作製するのとは対称的に、ポリオレフィン上への長鎖分岐の作製は、ポリマー製造の間に上流で行うことができる。１つの例では、ポリエチレンを重合ユニットにおいて、低レベルの酸素にさらすことによって変性させることができ（いわゆる酸素微調整（oxygen tailoring））、これによって長鎖分岐が形成され、溶融強度が強化される（米国特許出願公開第2012/100357号に教示の通り）。
【００３３】
ポリオレフィン基材は、ポリマーを溶融により成形製品へと変える際に、結晶化のレベルをより高くする添加剤を含有することができる。このような添加剤は、成核剤とも言われる。
【００３４】
ポリプロピレンにおける結晶化の程度は、弾性率、降伏応力、強度などの特性に影響を与える重要なパラメータである。押出成形加工の間にポリマー溶融強度を改善させ、最終的な製品の使用時における機械的特性を改善させる、結晶化の程度の好ましい形成に影響を与える成核剤の使用も、本発明の範囲内である。適切な成核剤は例えば、安息香酸ナトリウム、２，２’−メチレン−ビス（４，６−ジ−ｔｅｒｔ−ブチルフェニル）ホスフェート、亜鉛グリセロレート、１，２−ジカルボン酸シクロヘキサンのカルシウム塩、芳香族トリスアミド化合物、シス−エンド−ビシクロ［２．２．１］ヘプタン−２，３−ジカルボン酸二ナトリウム塩、アルミニウムヒドロキシ−ビス［４−（ｔｅｒｔ−ブチル）ベンゾエート］、及びソルビトール、例えば１，３：２，４−ビス−（３，４−ジメチルベンジリデン）ソルビトール、１，３：２，４−ビス−（４−メチルベンジリデン）ソルビトール、又は１，３：２，４−ビス−（３，４−ジメチルベンジリデン）ソルビトールであり、例えば米国特許第7,423,088号、第7,790,793号、及び第8,183,312号、並びに米国特許出願公開第2012/0190797号に教示されている。
【００３５】
成核剤は例えば、ポリオレフィン基材の質量に対して、約１０ｐｐｍ（parts per million）〜約１０，０００ｐｐｍ、約１２ｐｐｍ〜約１，０００ｐｐｍ、約１２ｐｐｍ〜約５００ｐｐｍ、又は約１２ｐｐｍ〜約３００ｐｐｍ、又は約４００ｐｐｍ、存在していてよい。
【００３６】
ポリオレフィン基材は有利には、溶融強度と伸展性、又は異形材及びサイディングの押出製造を可能にするための絞り性との間でバランスを取るために、無機の（鉱物性）充填材を含有する。充填材を、以下に詳細に記載する。
【００３７】
ポリプロピレンホモポリマー又はコポリマー（任意でポリエチレンのホモポリマー又はコポリマーとブレンドされていてよい）を含有するポリオレフィン基材は、ブレンドがさらに相溶化剤を含有することができる場合、適切な高い溶融強度を示す。ポリオレフィン基材のための上述の溶融強度は、２１０℃で少なくとも４センチニュートン（ｃＮ）である。例えば、ポリオレフィン基材の溶融強度は、２１０℃で約４、約５、約６、約７、約８、約９、約１０、約１１、約１２、約１３、約１４、約１５、約１６、約１７、約１８、約１９、約２０、約２１、約２２、約２３、約２４、又は、約２５センチニュートン（ｃＮ）である。溶融強度は例えば、２１０℃で５センチニュートン（ｃＮ）以上、７ｃＮ以上、９ｃＮ以上、１１ｃＮ以上、１３ｃＮ以上、１５ｃＮ以上、１７ｃＮ以上、１９ｃＮ以上、２１ｃＮ以上、又は２３Ｎ以上である。
【００３８】
ポリオレフィンは、以下の方法で製造することができる：
ａ）ラジカル重合（通常は高圧、高温下で）、又は
ｂ）通常は元素周期表のＩＶｂ、Ｖｂ、ＶＩｂ、又はＶＩＩＩ族の群の金属元素を１種以上含有する触媒を用いた、触媒による重合。これらの金属は通常、１つ以上の配位子を有し、これは典型的には、酸化物、ハロゲン化物、アルコラート、エステル、エーテル、アミン、アルキル、アルケニル、及び／又はアリールであり、これらはπ配位、又はσ配位していてよい。これらの金属錯体は、遊離状態であるか、又は基材上に固定されていてよく、通常は、活性化された塩化マグネシウム、塩化チタン（ＩＩＩ）、アルミナ、又は二酸化ケイ素上に固定されている。これらの触媒は、重合媒体に可溶性、又は不溶性であり得る。触媒は、重合においてそれ自体で使用することができるか、又はさらなる活性化剤が使用でき、通常は金属アルキル、金属水素化物、アルキルハロゲン化金属、アルキル金属酸化物、又は金属アルキルオキサンであり、これらの金属は、元素周期表のＩａ、ＩＩａ、及び／又はＩＩＩａの元素である。活性剤は、さらなるエステル、エーテル、アミン、又はシリルエーテル基によって慣用的に変性されていてよい。これらの触媒系は通常、フィリップス、Standard Oil Indiana、ツィーグラー（ナッタ）、TNZ（DuPont社）、メタロセン、又はシングルサイト触媒（ＳＳＣ）と呼ばれる。
【００３９】
ポリプロピレンは例えば、以下の文献に記載の工程で製造される：Kissin, Y. V. (2008), Alkene Polymerization Reactions with Transition Metal Catalysts, Elsevier, pp. 207. ISBN 978-0-444-53215-2; Hoff, Ray and Mathers, Robert T. (2010), Handbook of Transition Metal Polymerization Catalysts, John Wiley & Sons, pp. 158 ISBN 978-0-470-13798-7;  Moore, E. P. (1996) Polypropylene Handbook, Polymerization, Characterization, Properties, Processing, Applications, Hanser Publishers: New York, ISBN 1569902089;  Benedikt, G. M. and Goodall, B. L. (eds.) (1998) Metallocene Catalyzed Polymers, ChemTech Publishing: Toronto, ISBN 978-1-884207-59-4; Malpass, D.B., Introduction to Industrial Polyethylene, Properties, Catalysts, Processes, Wiley Publ., (2010); 及びMalpass, D.B., Introduction to Industrial Polypropylene, Properties, Catalysts, Processes, Wiley Publ., (2012)。
【００４０】
紫外線（ＵＶ）吸収剤は好ましくは、ヒドロキシフェニルベンゾトリアゾール、トリス−アリール−ｓ−トリアジン、ヒドロキシベンゾエート、２−ヒドロキシベンゾフェノン、及びシアノアクリレートの紫外線吸収剤（ＵＶＡ）から成る群から選択される。
【００４１】
ヒドロキシフェニルベンゾトリアゾールの紫外線吸収剤（ＵＶＡ）は例えば、米国特許第3,004,896号、第3,055,896号、第3,072,585号、第3,074,910号、第3,189,615号、第3,218,332号、第3,230,194号、第4,127,586号、第4,226,763号、第4,275,004号、第4,278,589号、第4,315,848号、第4,347,180号、第4,383,863号、第4,675,352号、第4,681,905号、第4,853,471号、第5,268,450号、第5,278,314号、第5,280,124号、第5,319,091号、第5,410,071号、第5,436,349号、第5,516,914号、第5,554,760号、第5,563,242号、第5,574,166号、第5,607,987号、第5,977,219号、及び第6,166,218号に開示されており、例えば２−（２−ヒドロキシ−５−メチルフェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓｅｃ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−，フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−ｔ−ブチル−２−ヒドロキシ−５−（２−オクチルオキシカルボニルエチル）フェニル）−５−クロロ−２Ｈ−ベンゾトリアゾール、２−（３−ｔｅｒｔ−ブチル−５−（２−（２−エチルヘキシルオキシ）−カルボニルエチル）−２−ヒドロキシフェニル）−５−クロロ−２Ｈ−ベンゾトリアゾール、２−（３−ｔ−ブチル−２−ヒドロキシ−５−（２−メトキシカルボニルエチル）フェニル）−５−クロロ−２Ｈ−ベンゾトリアゾール、２−（３−ｔ−ブチル−２−ヒドロキシ−５−（２−メトキシカルボニルエチル）フェニル）−２Ｈ−ベンゾトリアゾール、２−（３−ｔ−ブチル−５−（２−（２−エチルヘキシルオキシ）カルボニルエチル）−２−ヒドロキシフェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２’−メチレン−ビス（４−ｔ−オクチル−（６−２Ｈ−ベンゾトリアゾール−２−イル）フェノール）、２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミルフェニル）−２Ｈ−ベンゾトリアゾール、５−フルオロ−２−（２−ヒドロキシ−３，５−ジ−α−クミル−フェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル３−（５−トリフルオロメチル−２Ｈ−ベンゾトリアゾール−２−イル）−５−ｔ−ブチル−４−ヒドロキシヒドロシンナメート、５−ブチルスルホニル−２−（２−ヒドロキシ−３−α−クミル−５−ｔ−オクチルフェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾール、及び５−フェニルスルホニル−２−（２−ヒドロキシ−３，５−ジ−ｔ−ブチルフェニル）−２Ｈ−ベンゾトリアゾールである。
【００４２】
トリス−アリール−トリアジンの紫外線吸収剤（ＵＶＡ）は例えば、米国特許第3,843,371号、第4,619,956号、第4,740,542号、第5,096,489号、第5,106,891号、第5,298,067号、第5,300,414号、第5,354,794号、第5,461,151号、第5,476,937号、第5,489,503号、第5,543,518号、第5,556,973号、第5,597,854号、第5,681,955号、第5,726,309号、第5,736,597号、第5,942,626号、第5,959,008号、第5,998,116号、第6,013,704号、第6,060,543号、第6,242,598号、及び第6,255,483号に開示されており、例えば４，６−ビス−（２，４−ジメチルフェニル）−２−（２−ヒドロキシ−４−オクチルオキシフェニル）−ｓ−トリアジン、ＣＹＡＳＯＲＢ  １１６４、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニルイル）−６−（２−ヒドロキシ−４−オクチル−オキシカルボニルエチリデンオキシフェニル）−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ*−２−ヒドロキシプロピルオキシ）−５−α−クミルフェニル］−ｓ−トリアジン（*は、オクチルオキシ基、ノニルオキシ基、及びデシルオキシ基の混合物を示す）、メチレンビス−｛２，４−ビス（２，４−ジメチルフェニル）−６−［２−ヒドロキシ−４−（３−ブチルオキシ−２−ヒドロキシプロピル）フェニル］−ｓ−トリアジン｝、３：５’、５：５’、及び３：３’の位置で５：４：１の比で架橋された、メチレン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチル−フェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４���（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと、４，６−ビス−（２，４−ジメチル−フェニル）−２−（２−ヒドロキシ−４−（３−トリデシルオキシ−２−ヒドロキシプロポキシ）−フェニル）−ｓ−トリアジンとの混合物、ＴＩＮＵＶＩＮ  ４００、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン、及び４，６−ジフェニル−２−（４−ヘキシルオキシ−２−ヒドロキシフェニル）−ｓ−トリアジンである。
【００４３】
ヒドロキシベンゾエートＵＶ吸収剤は例えば、置換及び非置換の安息香酸のエステルであり、例えば４−ｔｅｒｔ−ブチルフェニルサリシレート、フェニルサリシレート、オクチルフェニルサリシレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエートである。
【００４４】
２−ヒドロキシベンゾフェノンＵＶ吸収剤は例えば、４−ヒドロキシ、４−メトキシ、４−オクチルオキシ、４−デシルオキシ、４−ドデシルオキシ、４−ベンジルオキシ、４，２’，４’−トリヒドロキシ、及び２’−ヒドロキシ−４，４’−ジメトキシ誘導体である。
【００４５】
シアノアクリレートＵＶ吸収剤は例えば、ペンタエリトリトールテトラキス（２−シアノ−３，３−ジフェニルアクリレート）、α−シアノ−β，β−ジフェニルアクリル酸エチルエステル、又はイソオクチルエステル、及びα−シアノ−β−メチル−ｐ−メトキシ桂皮酸メチルエステル又はブチルエステルである。
【００４６】
紫外線吸収剤（ＵＶＡ）は特に、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、又は４−オクチルオキシ−２−ヒドロキシベンゾフェノンである。
【００４７】
多くの紫外線吸収剤（ＵＶＡ）が市販されており、それは例えばTINUVIN 326、TINUVIN 234、TINUVIN 1577、TINUVIN 1600、CYASORB UV 1164、CYASORB THT、CYASORB UV 2908、CHIMASSORB 81、UVINUL 3030などである。
【００４８】
紫外線吸収剤は合計で、ポリオレフィン基材の質量に対して約０．０１〜約２．５質量％、好ましくは約０．１０〜約１．５質量％、存在する。より好ましくは、約０．１０〜約０．９５質量％、存在する。例えば、ポリオレフィン基材の質量に対して約０．２０質量％、約０．２５質量％、約０．３０質量％、約０．３５質量％、約０．４０質量％、約０．４５質量％、約０．５０質量％、約０．５５質量％、約０．６０質量％、約０．６５質量％、約０．７０質量％、約０．７５質量％、約０．８０質量％、約０．８５質量％、又は約０．９０質量％の水準、又はこれらの間の水準で存在する。
【００４９】
ヒンダードアミン系光安定剤（ＨＡＬＳ）は、米国特許出願公開第14/379,842（WO2013/136285として公開）、及び米国特許第5,004,770号、第5,204,473号、第5,096,950号、第5,300,544号、第5,112,890号、第5,124,378号、第5,145,893号、第5,216,156号、第5,844,026号、第5,980,783号、第6,046,304号、第6,117,995号、第6,271,377号、第6,297,299号、第6,392,041号、第6,376,584号、及び第6,472,456に開示されている。
【００５０】
適切なヒンダードアミン系光安定剤は、例えば以下のものである。
（１）１−シクロヘキシルオキシ−２，２，６，６−テトラメチル−４−オクタデシルアミノピペリジン、
（２）ビス（２，２，６，６−テトラメチルピペリジン−４−イル）セバケート、
（３）ビス（１−アセトキシ−２，２，６，６−テトラメチルピペリジン−４−イル）セバケート、
（４）ビス（１，２，２，６，６−ペンタメチルピペリジン−４−イル）セバケート、
（５）ビス（１−シクロヘキシルオキシ−２，２，６，６−テトラメチルピペリジン−４−イル）セバケート、
（６）ビス（１−オクチルオキシ−２，２，６，６−テトラメチルピペリジン−４−イル）セバケート、
（７）ビス（１−アシル−２，２，６，６−テトラメチルピペリジン−４−イル）セバケート、
（８）ビス（１，２，２，６，６−ペンタメチル−４−ピペリジル）ｎ−ブチル−３，５−ジ−ｔｅｒｔ−ブチル−４−ヒドロキシベンジルマロネート、
（９）２，４−ビス［（１−シクロヘキシルオキシ−２，２，６，６−テトラメチルピペリジン−４−イル）ブチルアミノ］−６−（２−ヒドロキシエチルアミノ−ｓ−トリアジン、
（１０）ビス（１−シクロヘキシルオキシ−２，２，６，６−テトラメチルピペリジン−４−イル）アジペート、
（１１）２，４−ビス［（１−シクロヘキシルオキシ−２，２，６，６−ピペリジン−４−イル）ブチルアミノ］−６−クロロ−ｓ−トリアジン、
（１２）１−（２−ヒドロキシ−２−メチルプロポキシ）−４−ヒドロキシ−２，２，６，６−テトラメチルピペリジン、
（１３）１−（２−ヒドロキシ−２−メチルプロポキシ）−４−オキソ−２，２，６，６−テトラメチルピペリジン、
（１４）１−（２−ヒドロキシ−２−メチルプロポキシ）−４−オクタデカノイルオキシ−２，２，６，６−テトラメチルピペリジン、
（１５）ビス（１−（２−ヒドロキシ−２−メチルプロポキシ）−２，２，６，６−テトラメチルピペリジン−４−イル）セバケート、
（１６）ビス（１−（２−ヒドロキシ−２−メチルプロポキシ）−２，２，６，６−テトラメチルピペリジン−４−イル）アジペート、
（１７）２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
（１８）４−ベンゾイル−２，２，６，６−テトラメチルピペリジン、
（１９）ジ−（１，２，２，６，６−ペンタメチルピペリジン−４−イル）ｐ−メトキシベンジリデンマロネート、
（２０）２，２，６，６−テトラメチルピペリジン−４−イルオクタデカノエート、
（２１）ビス（１−オクチルオキシ−２，２，６，６−テトラメチルピペリジル）スクシネート、
（２２）１，２，２，６，６−ペンタメチル−４−アミノピペリジン、
（２３）２−ウンデシル−７，７，９，９−テトラメチル−１−オキサ−３，８−ジアザ−４−オキソ−スピロ［４，５］デカン、
（２４）トリス（２，２，６，６−テトラメチル−４−ピペリジル）ニトリロトリアセテート、
（２５）トリス（２−ヒドロキシ−３−（アミノ−（２，２，６，６−テトラメチルピペリジン−４−イル）プロピル）ニトリロトリアセテート、
（２６）テトラキス（２，２，６，６−テトラメチル−４−ピペリジル）−１，２，３，４−ブタン−テトラカルボキシレート、
（２７）テトラキス（１，２，２，６，６−ペンタメチル−４−ピペリジル）−１，２，３，４−ブタン−テトラカルボキシレート、
（２８）１，１’−（１，２−エタンジイル）−ビス（３，３，５，５−テトラメチルピペラジノン）、
（２９）３−ｎ−オクチル−７，７，９，９−テトラメチル−１，３，８−トリアザスピロ［４．５］デカン−２，４−ジオン、
（３０）８−アセチル−３−ドデシル−７，７，９，９−テトラメチル−１，３，８−トリアザスピロ［４．５］デカン−２，４−ジオン、
（３１）３−ドデシル−１−（２，２，６，６−テトラメチル−４−ピペリジル）ピロリジン−２，５−ジオン、
（３２）３−ドデシル−１−（１，２，２，６，６−ペンタメチル−４−ピペリジル）ピロリジン−２，５−ジオン、
（３３）Ｎ，Ｎ’−ビス−ホルミル−Ｎ，Ｎ’−ビス（２，２，６，６−テトラメチル−４−ピペリジル）ヘキサメチレンジアミン、
（３３ａ）ビス（１−ウンデカニルオキシ−２，２，６，６−テトラメチルピペリジン−４−イル）カーボネート、
（３４）２，４−ビス［（１−シクロヘキシルオキシ−２，２，６，６−ピペリジン−４−イル）ブチルアミノ］−６−クロロ−ｓ−トリアジンと、Ｎ，Ｎ’−ビス（３−アミノプロピル）エチレンジアミン）との反応生成物、
（３５）１−（２−ヒドロキシエチル）−２，２，６，６−テトラメチル−４−ヒドロキシピペリジンと、コハク酸との縮合物、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３７）Ｎ，Ｎ’−ビス（２，２，６，６−テトラメチル−４−ピペリジル）−ヘキサメチレンジアミンと、４−シクロヘキシルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４０）２−クロロ−４，６−ビス（４−ｎ−ブチルアミノ−２，２，６，６−テトラメチルピペリジル）−１，３，５−トリアジンと、１，２−ビス（３−アミノプロピルアミノ）エタンとの縮合物、
（４１）２−クロロ−４，６−ジ−（４−ｎ−ブチルアミノ−１，２，２，６，６−ペンタメチルピペリジル）−１，３，５−トリアジンと、１，２−ビス−（３−アミノプロピルアミノ）エタンとの縮合物、
（４２）７，７，９，９−テトラメチル−２−シクロウンデシル−１−オキサ−３，８−ジアザ−４−オキソスピロ［４，５］デカンと、エピクロロヒドリンとの反応生成物、
（４３）ポリ［メチル（３−オキシ−（２，２，６，６−テトラメチルピペリジン−４−イル）プロピル）］シロキサン、ＣＡＳＮｏ．１８２６３５−９９−０、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４６）４，４’−ヘキサメチレンビス（アミノ−１，２，２，６，６−ペンタメチルピペリジン）と、２，４−ジクロロ−６−［（１，２，２，６，６−ペンタメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４８）４，４’−ヘキサメチレンビス（アミノ−１−アシルオキシ−２，２，６，６−テトラメチルピペリジンと、２，４−ジクロロ−６−［（１−アシルオキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４９）（ａ）と（ｂ）との反応により得られた生成物であって、ここで（ａ）は、１，２−ビス（３−アミノプロピルアミノ）エタンを、シアヌル酸クロリドと反応させることによって得られた生成物であり、（ｂ）は、（２，２，６，６−テトラメチルピペリジン−４−イル）ブチルアミンである。
【００５１】
また、ヒンダードＮ−Ｈ、Ｎ−メチル、Ｎ−メトキシ、Ｎ−ヒドロキシ、Ｎ−プロポキシ、Ｎ−オクチルオキシ、Ｎ−シクロヘキシルオキシ、Ｎ−アシルオキシ、及びＮ−（２−ヒドロキシ−２−メチルプロポキシ）、上記化合物のあらゆる類似体も、これに含まれる。例えば、Ｎ−Ｈヒンダードアミンを、Ｎ−メチルヒンダードアミンで置き換えることにより、Ｎ−Ｈに変えてＮ−メチル類似体を用いることができるだろう。
【００５２】
説明のために、上記化合物の構造のうち幾つかを、以下に示す：
【化１】
0006598768.tif 000002
【化２】
0006598768.tif 000003
【化３】
0006598768.tif 000004
【化４】
0006598768.tif 000005
【化５】
0006598768.tif 000006
【化６】
0006598768.tif 000007
【化７】
0006598768.tif 000008
【化８】
0006598768.tif 000009
【００５３】
ヒンダードアミン系光安定剤は好ましくは、以下の群から選択される：
（２）ビス（２，２，６，６−テトラメチルピペリジン−４−イル）セバケート、
（２０）２，２，６，６−テトラメチルピペリジン−４−イルオクタデカノエート、
（１４）１−（２−ヒドロキシ−２−メチルプロポキシ）−４−オクタデカノイルオキシ−２，２，６，６−テトラメチルピペリジン、
（３３）Ｎ，Ｎ’−ビス−ホルミル−Ｎ，Ｎ’−ビス（２，２，６，６−テトラメチル−４−ピペリジル）ヘキサメチレンジアミン、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、並びに
これらの２つ又は３つの組み合わせである。
【００５４】
ヒンダードアミン系光安定剤に関して、特定の２種を組み合わせることが有利である。好ましいヒンダードアミン系光安定剤は、以下の２種の組み合わせである：
（２）ビス（２，２，６，６−テトラメチルピペリジン−４−イル）セバケートと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物
との組み合わせ（ＢＩＮ１）、
（２）ビス（２，２，６，６−テトラメチルピペリジン−４−イル）セバケートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
との組み合わせ（ＢＩＮ２）、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
との組み合わせ（ＢＩＮ３）、又は
（２）ビス（２，２，６，６−テトラメチルピペリジン−４−イル）セバケートと、
（２０）２，２，６，６−テトラメチルピペリジン−４−イルオクタデカノエート、
との組み合わせ（ＢＩＮ４）である。
【００５５】
また、３種のヒンダードアミン系光安定剤の組み合わせも好ましい：
（２）ビス（２，２，６，６−テトラメチルピペリジン−４−イル）セバケートと、
（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
との組み合わせ（ＴＥＲ１）、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
との組み合わせ（ＴＥＲ２）、又は
（２）ビス（２，２，６，６−テトラメチルピペリジン−４−イル）セバケートと、
（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
との組み合わせ（ＴＥＲ３）である。
【００５６】
ヒンダードアミン系光安定剤（ＨＡＬＳ）の（３８）、又は（３９）は、２種及び３種の組み合わせにおいて、ＨＡＬＳの（３６）と置き換えてもよい。
【００５７】
多くのヒンダードアミン系光安定剤が市販であり、それは例えばTINUVIN 770、CHIMASSORB 944、CHIMASSORB 2020、CYASORB UV 3853、CYASORB UV 3529、TINUVIN NOR 371、UVINUL 4050、UVINUL 5050などである。
【００５８】
三種の組み合わせ１は、ポリプロピレンのホモポリマーとコポリマーにとって特に効果的であり、三種の組み合わせ３は特にポリエチレンに効果的である。
【００５９】
２種のヒンダードアミン系光安定剤の組み合わせにおいて、質量：質量の比率は、約１：１９〜約１９：１、約１：１７〜約１７：１、約１：１５〜約１５：１、約１：１３〜約１３：１、約１：１１〜約１１：１、約１：９〜約９：１であり、例えば約１：１０の比率、約１：８、約１：７、約１：６、約１：５、約１：４、約１：３、約１：２、約１：１、約２：１、約３：１、約４：１、約５：１、約６：１、約７：１、約８：１、又は約１０：１、及びこの間の比率である。
【００６０】
３種のヒンダードアミンの組み合わせにおいて、ヒンダードアミンのあらゆる２種の質量：質量の比率は、２種の組み合わせについてのものと同様である。
【００６１】
低分子量のヒンダードアミン系光安定剤と、高分子量のヒンダードアミン系光安定剤との組み合わせを用いるのが有利である。低分子量の安定剤は、分子量が約２００ｇ／ｍｏｌ〜約１０００ｇ／ｍｏｌである。高分子量の安定剤は、分子量が約１２００ｇ／ｍｏｌ〜約１０，０００ｇ／ｍｏｌである。
【００６２】
適切な低分子量のヒンダードアミンは、（１）〜（３３ａ）のものである。適切な高分子量のヒンダードアミンは、（３４）〜（４９）のものである。オリゴマー又はポリマーのヒンダードアミンにおいて繰り返し単位「ｎ」は、平均分子量が約１２００ｇ／ｍｏｌ〜約１０，０００ｇ／ｍｏｌとなる値である。
【００６３】
有利には、低分子量、及び高分子量のヒンダードアミンの組み合わせは、紫外線吸収剤（例えばヒドロキシベンゾエートの紫外線吸収剤）とともに用いる。
【００６４】
本発明のさらなる対象は、以下の（ａ）及び（ｂ）が組み込まれたポリオレフィン基材を含有する、ポリオレフィン組成物である：
ａ）ヒドロキシベンゾエート紫外線吸収剤、並びに
ｂ）高分子ヒンダードアミン、及び低分子ヒンダードアミン。
【００６５】
ヒンダードアミン系光安定剤は合計で、ポリオレフィン基材の質量に対して約０．１０〜約１．９質量％、存在する。好ましくは、約０．１５〜約１．５質量％、存在する。ヒンダードアミン系光安定剤は例えば、ポリオレフィン基材の質量に対して約０．２質量％、約０．３質量％、約０．４質量％、約０．５質量％、約０．６質量％、約０．７質量％、約０．８質量％、約０．９質量％、約１．０質量％、約１．１質量％、約１．２質量％、約１．３質量％、又は約１．４質量％の水準、又はこれらの間の水準で存在する。
【００６６】
酸化防止剤は、ヒンダードフェノール系酸化防止剤、有機リン系安定剤、ジアルキルヒドロキシルアミン安定剤、アミンオキシド系安定剤、及びトコフェロールから成る群から選択される。酸化防止剤は好ましくは、有機リン系安定剤と、ヒンダードフェノール酸化防止剤、ジアルキルヒドロキシルアミン安定剤との組み合わせ、有機リン安定剤と、ジアルキルヒドロキシルアミン安定剤、アミンオキシド系安定剤との組み合わせ、又は有機リン安定剤と、アミンオキシド系安定剤との組み合わせである。
【００６７】
本発明による酸化防止剤には、ビタミンＥ、及びビタミンＥアセテート（トコフェロール）も含まれる。それぞれ単独で、相互に組み合わせて、又はヒンダードフェノール系酸化防止剤、ジアルキルヒドロキシルアミン安定剤、有機リン系安定剤、及びアミンオキシド系安定剤から成る群から選択される１種以上の酸化防止剤との組み合わせで使用することができる。
【００６８】
有機リン系安定剤は例えば、公知の亜リン酸塩及びホスホナイトの安定剤であり、これには、以下のものが含まれる：トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ビス（２，４−ジ−α−クミルフェニル）ペンタエリトリトールジホスファイト、ジイソデシルペンタエリトリトールジホスファイト、ビス（２，４−ジ−ｔｅｒｔ−ブチルフェニル）ペンタエリリトールジホスファイト（Ｄ）、ビス（２，６−ジ−ｔ−ブチル−４−メチルフェニル）ペンタエリトリトールジホスファイト（Ｅ）、ビスイソデシルシクロオキシペンタエリトリトールジホスファイト、ビス（２，４−ジ−ｔｅｒｔ−ブチル−６−メチルフェニル）ペンタエリトリトールジホスファイト、ビス（２，４，６−トリ−ｔｅｒｔ−ブチルフェニル）ペンタエリトリトールジホスファイト、トリステアリルソルビトールトリホスファイト、テトラキス（２，４−ジ−ｔｅｒｔ−ブチル−フェニル）４，４’−ビフェニレン−ジホスホナイト（Ｈ）、６−イソオクチルオキシ−２，４，８，１０−テトラ−ｔｅｒｔ−ブチルジベンゾ［ｄ，ｆ］［１．３．２］ジオキサホスフェピン（Ｃ）、６−フルオロ−２，４，８，１０−テトラ−ｔｅｒｔ−１２−メチル−ジベンゾ［ｄ，ｇ］［１．３．２］ジオキサホスホシン（Ａ）、ビス（２，４−ジ−ｔｅｒｔ−ブチル−６−メチルフェニル）メチルホスファイト、ビス（２，４ジ−ｔｅｒｔ−ブチル−６−メチルフェニル）エチルホスファイト（Ｇ）、２，２’，２”−ニトリロ［トリフェニルトリス（３，３’５，５’−テトラ−ｔｅｒｔ−ブチル−１，１’−ビフェニル−２，２’−ジイル）ホスファイト］（Ｂ）、ビス（２，４−ジ−ｔ−ブチルフェニル）オクチルホスファイト、ポリ（４，４’−｛２，２’−ジメチル−５，５’−ジ−ｔ−ブチルフェニルスルフィド｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリトリチルジホスファイト）、
【化９】
0006598768.tif 000010
【化１０】
0006598768.tif 000011
【化１１】
0006598768.tif 000012
【００６９】
適切な有機リン系安定剤はまた、液状安定剤であり、米国特許出願公開第2010/048782号、及び米国特許第7,888,414号に開示されており、例えば液状のホスファイトであるＰ−２、Ｐ−３、及びＰ−４が開示されている。適切な液状有機リン系安定剤は、米国特許出願公開第2013/0225736、及び2010/0029844、並びに米国特許第7,468,410、及び8,304,477に開示されている。
【００７０】
ヒンダードフェノール系酸化防止剤に含まれるのは例えば、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリトリトールテトラキス［３−（３，５−ジ−ｔｅｒｔ−ブチル−４−ヒドロキシフェニル）プロピオネート］、又はオクタデシル３−（３，５−ジ−ｔｅｒｔ−ブチル−４−ヒドロキシフェニル）プロピオネートである。
【００７１】
有機リン系安定剤と、ヒンダードフェノール系酸化防止剤の組み合わせは特に、トリス（２，４−ジ−ｔｅｒｔ−ブチルフェニル）ホスファイトと、ペンタエリトリトールテトラキス［３−（３，５−ジ−ｔｅｒｔ−ブチル−４−ヒドロキシフェニル）プロピオネート］若しくはオクタデシル３−（３，５−ジ−ｔｅｒｔ−ブチル−４−ヒドロキシフェニル）プロピオネートとの組み合わせである。
【００７２】
有機リン系安定剤の質量対、ヒンダードフェノール系酸化防止剤の質量の比は、約９：１〜約１：９、及びその間の比であり、例えば約８：１、約７：１、約６：１、約５：１、約４：１、約３：１、約２：１、約１：１、約１：２、約１：３、約１：４、約１：５、約１：６、約１：７、又は約１：８、及びその間の比である。
【００７３】
ヒドロキシルアミン系安定剤は例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン、又は好ましくはＮ，Ｎ−ジ（Ｃ16〜Ｃ18アルキル）ヒドロキシルアミンである。
【００７４】
アミン系酸化防止剤は例えば、ジ（Ｃ16〜Ｃ18）アルキルメチルアミンオキシドである（CASNo. 204933-93-7）。
【００７５】
有機リン系安定剤と、ジアルキルヒドロキシルアミンとの組み合わせは特にトリス（２，４−ジ−ｔｅｒｔ−ブチルフェニル）ホスファイトと、Ｎ，Ｎ−ジ（Ｃ16〜Ｃ18アルキル）ヒドロキシルアミンとの組み合わせである。
【００７６】
有機リン系安定剤と、アミン系酸化防止剤との組み合わせは特に、トリス（２，４−ジ−ｔｅｒｔ−ブチルフェニル）ホスファイトと、ジ（Ｃ16〜Ｃ18）アルキルメチルヒドロキシルアミンとの組み合わせである。
【００７７】
これら２つの組み合わせの質量：質量の比は、有機リン系／ヒンダードフェノール系酸化防止剤との組み合わせについて述べた通りである。
【００７８】
酸化防止剤は合計で、ポリオレフィン基材の質量に対して約０．０５〜約１．０質量％、存在する。好ましくは、約０．１０〜約０．７５質量％、存在する。酸化防止剤は例えば、ポリオレフィン基材の質量に対して約０．２０質量％、約０．３０質量％、約０．４０質量％、約０．５０質量％、約０．６０質量％、約０．７０質量％、約０．８０質量％、約０．９０質量％、約１．０質量％、及びこれらの間の水準で存在する。
【００７９】
着色剤は好ましくは、有機顔料、無機顔料、及びこれらの混合物からなる群から選択される。適切な例の幾つかは、Pigment Handbook, T. C. Patton, Ed., Wiley-Interscience, New York, 1973に見られる。ポリマー系製品で使用される市販顔料はいずれも、本発明による組成物中で使用でき、それは例えば、金属酸化物、例えば二酸化チタン、酸化亜鉛、酸化アルミニウム、及び酸化鉄、金属水酸化物、金属フレーク、例えばアルミニウムフレーク、クロム酸塩、クロム酸鉛、例えば硫化鉛、硫酸鉛、炭酸鉛、カーボンブラック、バナジン酸ビスマス、シリカ、タルク、陶土、フタロシアニン青及び緑、オルガノレッド（organo red）、オルガノマロン（organo maroon）、真珠光沢顔料、及びその他の有機顔料である。所望の場合には、クロム酸塩不含顔料、例えばメタホウ酸ばりうむ、リン酸亜鉛、トリリン酸アルミニウム、及びこれらの混合物も使用できる。
【００８０】
幾つかの有利な顔料には、以下のＣ．Ｉ．Ｐｉｇｍｅｎｔが含まれる：Ｂｌａｃｋ  １２、Ｂｌａｃｋ  ２６、Ｂｌａｃｋ  ２８、Ｂｌａｃｋ  ３０、Ｂｌｕｅ  １５．０、Ｂｌｕｅ  １５．３（Ｇ）、Ｂｌｕｅ  １５．３（Ｒ）、Ｂｌｕｅ  ２８、Ｂｌｕｅ  ３６、Ｂｌｕｅ  ３８５、Ｂｒｏｗｎ  ２４、Ｂｒｏｗｎ  ２９、Ｂｒｏｗｎ  ３３、Ｂｒｏｗｎ  １０Ｐ８５０、Ｇｒｅｅｎ  ７（Ｙ）、Ｇｒｅｅｎ  ７（Ｂ）、Ｇｒｅｅｎ  １７、Ｇｒｅｅｎ  ２６、Ｇｒｅｅｎ  ５０、Ｖｉｏｌｅｔ  １４、Ｖｉｏｌｅｔ  １６、Ｙｅｌｌｏｗ  １、Ｙｅｌｌｏｗ  ３、Ｙｅｌｌｏｗ  １２、Ｙｅｌｌｏｗ  １３、Ｙｅｌｌｏｗ  １４、Ｙｅｌｌｏｗ  １７、Ｙｅｌｌｏｗ  ６２、Ｙｅｌｌｏｗ  ７４、Ｙｅｌｌｏｗ  ８３、Ｙｅｌｌｏｗ  １６４、Ｙｅｌｌｏｗ  ５３、Ｒｅｄ  ２、Ｒｅｄ  ３（Ｙ）、Ｒｅｄ  ３（Ｂ）、Ｒｅｄ  ４、Ｒｅｄ  ４８．１、Ｒｅｄ  ４８．２、Ｒｅｄ  ４８．３、Ｒｅｄ  ４８．４、Ｒｅｄ  ５２．２、Ｒｅｄ  ４９．１、Ｒｅｄ  ５３．１、Ｒｅｄ  ５７．１（Ｙ）、Ｒｅｄ  ５７．１（Ｂ）、Ｒｅｄ  １１２、Ｒｅｄ  １４６、Ｒｅｄ  １７０（Ｆ５ＲＫ  Ｔｙｐｅ）  Ｂｌｕｅｒ、Ｃ．Ｉ．  Ｐｉｇｍｅｎｔ  Ｏｒａｎｇｅ  ５、Ｐｉｇｍｅｎｔ  Ｏｒａｎｇｅ  １３、Ｐｉｇｍｅｎｔ  Ｏｒａｎｇｅ  ３４、Ｐｉｇｍｅｎｔ  Ｏｒａｎｇｅ  ２３（Ｒ）、ａｎｄ  Ｐｉｇｍｅｎｔ  Ｏｒａｎｇｅ  ２３（Ｂ）。幾つかの有利な有機顔料には、以下のものが含まれる：Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｒｅｄ  ８、Ｐｉｇｍｅｎｔ  Ｒｅｄ  ８、Ｐｉｇｍｅｎｔ  Ｒｅｄ  ４９．２、Ｐｉｇｍｅｎｔ  Ｒｅｄ  ８１、Ｐｉｇｍｅｎｔ  Ｒｅｄ  １６９、Ｐｉｇｍｅｎｔ  Ｂｌｕｅ  １、Ｐｉｇｍｅｎｔ  Ｖｉｏｌｅｔ  １、Ｐｉｇｍｅｎｔ  Ｖｉｏｌｅｔ  ３、Ｐｉｇｍｅｎｔ  Ｖｉｏｌｅｔ  ２７、Ｐｉｇｍｅｎｔ  Ｒｅｄ  １２２、Ｐｉｇｍｅｎｔ  Ｖｉｏｌｅｔ  １９。幾つかの有利な無機顔料には、Ｍｉｄｄｌｅ  Ｃｈｒｏｍｅ、Ｌｅｍｏｎ  Ｃｈｒｏｍｅ、Ｐｒｉｍｅ−Ｒｏｓｅ  Ｃｈｒｏｍｅ、Ｓｃａｒｌｅｔ  Ｃｈｒｏｍｅ、及びクロム酸亜鉛が含まれる。
【００８１】
本発明による有機顔料は好ましくは、フタロシアニン、ペリレン、アゾ化合物、イソインドリン、キノフタロン、ジケトピロロピロール、キナクリドン、ジオキサジン、及びインダントロンから成る群から選択される。青色顔料は例えば、インダントロン、及び銅フタロシアニンの群であり、例えばＰｉｇｍｅｎｔ  Ｂｌｕｅ  ６０、Ｐｉｇｍｅｎｔ  Ｂｌｕｅ  １５：１、Ｐｉｇｍｅｎｔ  Ｂｌｕｅ  １５：３、Ｐｉｇｍｅｎｔ  Ｂｌｕｅ  １５：４、及びＰｉｇｍｅｎｔ  Ｂｌｕｅ  １５：６である。緑色顔料は例えば、銅フタロシアニンの群であり、例えばＰｉｇｍｅｎｔ  Ｇｒｅｅｎ  ７、及びＰｉｇｍｅｎｔ  Ｇｒｅｅｎ  ３６である。マゼンダ顔料は例えば、キナクリドンの群であり、例えば２，９−ジクロロキナクリドン、Ｐｉｇｍｅｎｔ  Ｒｅｄ  ２０２である。赤色顔料の例は例えば、ジメチルキナクリドン、Ｐｉｇｍｅｎｔ  Ｒｅｄ  １２２、又はペリレンの群であり、例えばＰｉｇｍｅｎｔ  Ｒｅｄ  １４９、Ｐｉｇｍｅｎｔ  Ｒｅｄ  １７８、及びＰｉｇｍｅｎｔ  Ｒｅｄ  １７９、又はジケトピロロピロールの群、例えばＰｉｇｍｅｎｔ  Ｒｅｄ  ２５４、及びＰｉｇｍｅｎｔ  Ｒｅｄ  ２６４である。黄色顔料の例は例えば、プテリジン、イソインドリノン、及びイソインドリンの群で有り、例えばＰｉｇｍｅｎｔ  Ｙｅｌｌｏｗ  ２１５、Ｐｉｇｍｅｎｔ  Ｙｅｌｌｏｗ  １１０、及びＰｉｇｍｅｎｔ  Ｙｅｌｌｏｗ  １３９である。オレンジ顔料の例は、イソインドリノン、又はジケトピロロピロールの群であり、例えばＰｉｇｍｅｎｔ  Ｏｒａｎｇｅ  ６１、Ｐｉｇｍｅｎｔ  Ｏｒａｎｇｅ  ７１、及びＰｉｇｍｅｎｔ  Ｏｒａｎｇｅ  ７３である。紫色顔料は例えば、キナクリドンの群であり、例えばｖｉｏｌｅｔ  １９、又はジオキサジンの群、例えばｐｉｇｍｅｎｔ  ｖｉｏｌｅｔ  ２３、又はｐｉｇｍｅｎｔ  ｖｉｏｌｅｔ  ３７である。顔料の混合物を使用することが有利である。
【００８２】
着色剤は合計で、ポリオレフィン基材の質量に対して約０．１０〜約３．０質量％、存在する。好ましくは、約０．２〜約１．０質量％、存在する。着色剤は例えば、ポリオレフィン基材の質量に対して約０．３質量％、約０．４質量％、約０．５質量％、約０．６質量％、約０．７質量％、約０．８質量％、又は約０．９質量％、及びこれらの間の水準で存在する。
【００８３】
充填材は、微粒子状若しくは繊維状、及び有機若しくは無機であり得る。
【００８４】
微粒子状有機充填材には、木粉、コルク、ナッツ殻、デンプン、ポリマー、炭素、及びタンパク質が含まれる。
【００８５】
充填材には、有機の天然若しくは合成の木材繊維、リグニン不含、若しくはほぼリグニン不含のセルロース、亜麻、ジュート、麻、ケナフ、籾殻、マニラ麻、木材、炭素、アラミド繊維、ナイロン、ポリエステル、及び／又はこれらの組み合わせが含まれ得る。
【００８６】
微粒子状の無機充填材には、ガラス、炭酸カルシウム、酸化ベリリウム、酸化鉄、マゼンダ、炭酸マグネシウム、二酸化チタン、酸化亜鉛、ジルコニア、水和アルミナ、酸化アンチモン、金属粉末、シリカ、ケイ酸塩、有機ナノクレイ、粘土、バリウムフェライト、炭化ケイ素、及びチタン酸カリウムが含まれる。
【００８７】
繊維状の無機充填材には、ガラス、ミネラルウール、硫酸カルシウム、チタン酸カリウム、ホウ素、アルミナ、及び金属が含まれる。
【００８８】
無機充填材にはまた、アルカリ金属若しくはアルカリ土類金属の炭酸塩、ステアリン酸塩、又は硫酸塩が含まれる。無機充填材として好ましいのは、ドロマイト、シリカ、炭酸カルシウム、水酸化マグネシウム、ホウ酸亜鉛、タルク（ケイ酸マグネシウム）、バーミキュライト、珪藻土、パーライト、ウォラストナイト、フライアッシュ、カオリンクレイ、雲母、又は様々な二酸化チタン（表面処理した二酸化チタンを含む）である。
【００８９】
充填材は好ましくは、炭酸カルシウム、水酸化マグネシウム、タルク、ウォラストナイト、又はフライアッシュである。
【００９０】
充填材は合計で、ポリオレフィン基材の質量に対して約５〜約６０若しくは７０質量％存在する。好ましくは、約１０〜約５０質量％、又は約１５〜約４０質量％、存在する。充填材は例えば、ポリオレフィン基材の質量に対して約１０質量％、約２０質量％、約２５質量％、約３０質量％、約３５質量％、又は約４５質量％、及びこれらの間の水準で存在する。
【００９１】
適切な難燃剤には、塩素化難燃剤、臭素化難燃剤、リン系難燃剤、金属水酸化物化合物、メラミン系化合物、アンチモン化合物、ホウ酸塩化合物、その他の金属含有難燃剤、及びこれらの組み合わせが含まれる。
【００９２】
塩素化難燃剤は、米国特許第6,472,456号、第5,393,812号、第7,230,042号、及び第7,786,199号で開示されている。塩素化難燃剤は例えば、トリス（２−クロロエチル）ホスファイト、ビス−（ヘキサクロロシクロエンタデノ）シクロオクタン、トリス（１−クロロ−２−プロピル）ホスフェート、トリス（２−クロロエチル）ホスフェート、ビス（２−クロロエチル）ビニルホスフェート、ヘキサクロロシクロペンタジエン、トリス（クロロプロピル）ホスフェート、トリス（２−クロロエチル）ホスフェート、トリス（クロロプロピル）ホスフェート、ポリ塩化ビフェニル、モノマーのクロロエチルホスフェートと、高沸点ホスホネートとの混合物、トリス（２，３−ジクロロプロピル）ホスフェート、クロレンド酸、テトラクロロフタル酸、ポリ−β−クロロエチルトリホスホネート混合物、ビス（ヘキサクロロシクロペンタジエノ）シクロオクタン（DECLORANE PLUS）、塩素化パラフィン、及びヘキサクロロシクロペンタジエン誘導体である。
【００９３】
臭素化難燃剤には、テトラブロモビスフェノールＡ（ＴＢＢＰＡ）、及びその誘導体、例えばエステル、エーテル、及びオリゴマー、例えばテトラブロモフタレートエステル、ビス（２，３−ジブロモプロピルオキシ）テトラブロモビスフェノールＡ、ＴＢＢＰＡをベースとする臭素化カーボネートオリゴマー、ＴＢＢＰＡとエピクロロヒドリンとの縮合物をベースとする臭素化エポキシオリゴマー、並びにＴＢＢＰＡと１、２−ジブロモエタンとのコポリマー；ジブロモ安息香酸、ジブロモスチレン（ＤＢＳ）、及びその誘導体；エチレンブロモビステトラブロモフタルイミド、ジブロモネオペンチルグリコール、ジブロモシクロオクタン、トリスブロモネオペンタノール、トリス（トリブロモフェニル）トリアジン、２，３−ジブロモプロパノール、トリブロモアニリン、トリブロモフェノール、テトラブロモシクロペンタン、テトラブロモビフェニルエーテル、テトラブロモジペンタエリトリトール、デカブロモジフェニルエーテル、テトラブロモ無水フタル酸、ペンタブロモトルエン、ペンタブロモジフェニルエーテル、ペンタブロモジフェニルオキシド、ペンタブロモフェノール、ペンタブロモフェニルベンゾエート、ペンタブロモエチルベンゼン、ヘキサブロモシクロヘキサン、ヘキサブロモシクロオクタン、ヘキサブロモシクロデカン、ヘキサブロモシクロドデカン、ヘキサブロモベンゼン、ヘキサブロモビフェニル、オクタブロモビフェニル、オクタブロモジフェニルオキシド、ポリ（ペンタブロモベンジルアクリレート）、オクタブロモジフェニルエーテル、デカブロモジフェニルエタン、デカブロモジフェニル、臭素化トリメチルフェニルインダン、テトラブロモクロロトルエン、ビス（テトラブロモフタルイミド）エタン、ビス（トリブロモフェノキシ）エタン、臭化ポリスチレン、臭素化エポキシオリゴマー、ポリペンタブロモベンジルアクリレート、ジブロモプロピルアクリレート、ジブロモヘキサクロロシクロペンタジエノシクロオクタン、Ｎ’−エチル（ビス）ジブロモノンボランジカルボキシイミド、テトラブロモビスフェノールＳ、Ｎ’Ｎ’−エチルビス（ジブロモノンボルネン）ジカルボキシイミド、ヘキサクロロシクロペンタジエノ−ビス−（２，３−ジブロモ−１−プロピル）フタレート、臭素化ホスフェート、例えばビス（２，３−ジブロモプロピル）ホスフェート、及びトリス（トリブロモネオペンチル）ホスフェート、及びトリス（ジクロロブロモプロピル）ホスファイト、Ｎ，Ｎ’−エチレン−ビス−（テトラブロモフタルイミド）、テトラブロモフタル酸ジオール［２−ヒドロキシプロピル−オキシ−２−２−ヒドロキシエチル−エチルテトラブロモフタレート］、臭化ビニル、ポリペンタブロモベンジルアクリレート、ポリ臭化ジベンゾ−ｐ−ダイオキシン、トリス−（２，３−ジブロモプロピル）−イソシアヌレート、エチレン−ビス−テトラブロモフタルイミド、及びトリス（２，３−ジブロモプロピル）ホスフェートである。
【００９４】
市販で手に入る臭素化難燃剤の適切な例には、ポリ臭化ジフェニルオキシド(DE-60F)、デカブロモジフェニルオキシド（デカブロモジフェニルエーテル）（DBDPO；SAYTEX（登録商標）102E）、トリス［３−ブロモ−２，２−ビス（ブロモメチル）プロピル］ホスフェート（PB 370（登録商標）、FMC Corp.、又はFR 370, ICL / Ameribrom）、トリス（２，３−ジブロモプロピル）ホスフェート、テトラブロモフタル酸、ビス−（Ｎ，Ｎ’−ヒドロキシエチル）テトラクロロフェニレンジアミン、テトラブロモビスフェノールＡビス（２，３−ジブロモプロピルエーテル）（PE68）、臭化エポキシ樹脂、エチレンビス（テトラブロモフタルイミド）（SAYTEX（登録商標）BT-93）、オクタブロモジフェニルエーテル、１，２−ビス（トリブロモフェノキシ）エタン（FF680）、テトラブロモ−ビスフェノールＡ（SAYTEX（登録商標）RB100）、エチレンビス（ジブロモ−ノルボルナンジカルボキシイミド）（SAYTEX（登録商標）BN-451）、トリス−（２，３−ジブロモプロピル）−イソシアヌレート、ヘキサブロモシクロドデカン、臭化ポリスチレン、及びChemtura社製のEMERALD INNOVATIONシリーズ、例えばEMERALD INNOVATION 1000である。
【００９５】
有機臭素系難燃剤は好ましくは、デカブロモジフェニルエーテル、又はトリス［３−ブロモ−２，２−ビス（ブロモメチル）プロピル］ホスフェートである。
【００９６】
三酸化アンチモン（ＡＴＯ）は、特に上記ハロゲン化難燃剤（すなわち臭素化難燃剤）とともに、使用できる。三酸化アンチモンと、デカブロモジフェニルエーテル若しくはトリス［３−ブロモ−２，２−ビス（ブロモメチル）プロピル］ホスフェートとの組み合わせが好ましい。
【００９７】
リン系難燃剤に含まれるのは例えば、米国特許出願公開第2003/0220422号、第2014/0005289号、2011/0257310号、及び2014/0005289号、並びに米国特許第3,966,894号、第4,079,035号、第4,107,108号、第4,108,805号、第4,174,343号、第4,228,063号、第6,265,599号、第6,528,559号、第6,740,695号、第7,786,199号、及び第8,349,925号に開示されたものである。リン系難燃剤に含まれるのは、ホスファゼン化合物、トリフェニルホスフェート、ホスフェートエステル、ホスホニウム誘導体、ホスホネート、ホスホン酸エステル、及びホスフェートエステルである。リン系難燃剤は通常、ホスフェートのコアから構成され、これにアルキル（一般的には直鎖）基、又はアリール（芳香族環）基が結合している。この例には、赤リン、無機リン酸塩、不溶性リン酸アンモニウム、ポリリン酸アンモニウム、ポリリン酸アンモニウム尿素、オルトリン酸アンモニウム、炭酸リン酸アンモニウム、尿素リン酸アンモニウム、リン酸二アンモニウム、アンモニウムメラミンホスフェート、ジエチレンジアミンポリホスフェート、ジシアンジアミドポリホスフェート、ポリホスフェート、リン酸尿素、メラミンピロホスフェート、メラミンオルトホスフェート、ジメチルメチルホスホネートのメラミン塩、ジメチル水素ホスファイトのメラミン塩、ホウ素ポリホスフェートのアンモニウム塩、ジメチルメチルホスホネートの尿素塩、有機ホスフェート、ホスホネート、及びホスフィンオキシドが含まれる。ホスフェートには例えば、トリアルキル誘導体、例えばトリエチルホスフェート、トリス（２−エチルへキシル）ホスフェート、トリオクチルホスフェート、トリアリール誘導体、例えばトリフェニルホスフェート、クレシルジフェニルホスフェート、及びトリクレシルホスフェート、及びジメチルアリールホスフェート、オクチルフェニルホスフェート、及びエチレンジアミンホスフェートが含まれる。
【００９８】
リン系難燃剤のその他の例には、レゾルシノール−ビス−ジフェニルホスフェート、グアニジンフェニルホスホネート、メラミンフェニルホスホネート、ジメチル−アルミニウムホスフィネート、メチル−エチルアルミニウムホスフィネート、ジエチルアルミニウムホスフィネート、ポリ−［２，４−（ピペラジン１，４−イル）−６−モルホリン−４−イル）−１，３，５−トリアジン］、ポリリン酸アルミニウム、メチルアミンホウ素ホスフェート、シアヌールアミドホスフェート、マグネシウムホスフェート、エタノールアミンジメチルホスフェート、ペンタエリトリトール−ジメチルホスホネート、環状ホスホネートエステル、トリアルキルホスホネート、カリウムアンモニウムホスフェート、シアヌールアミドホスフェート、アニリンホスフェート、トリメチルホスホルアミド、トリス（１−アジリジニル）ホスフィンオキシド、ビス（５，５−ジメチル−２−チオノ−１，３，２−ジオキサホスホリンアミル）オキシド、ジメチルホスホノ−Ｎ−ヒドロキシメチル−３−プロピオンアミド、トリス（２−ブトキシエチル）ホスフェート、テトラキス（ヒドロキシメチル）ホスホニウム塩、例えばテトラキス（ヒドロキシメチル）ホスホニウムクロリド、及びテトラキス（ヒドロキシメチル）ホスホニウムスルフェート、ｎ−ヒドロキシメチル−３−（ジメチルホスホノ）−プロピオンアミド、ホウ素−ポリホスフェートのメラミン塩、ホウ素−ポリホスフェートのアンモニウム塩、トリフェニルホスファイト、アンモニウムジメチルホスフェート、メラミンオルトホスフェート、アンモニウム尿素ホスフェート、アンモニウムメラミンホスフェート、ジメチルメチルホスホネートのメラミン塩、亜リン酸ジメチル水素のメラミン塩などが含まれる。
【００９９】
金属水酸化物の難燃剤には、無機水酸化物、例えば水酸化アルミニウム、水酸化マグネシウム、三水和アルミニウム（ＡＴＨ）、及びヒドロキシカーボネートが含まれる。
【０１００】
メラミン系の難燃剤は、以下の３つの化学物質群を含む非ハロゲン化難燃剤の一群である：（ａ）メラミン（２，４，６−トリアミノ−１，３，５−トリアジン）；（ｂ）メラミン誘導体（有機若しくは無機の酸、例えばホウ酸、シアヌール酸、リン酸、又はピロ／ポリリン酸による塩を含む）；及び（ｃ）メラミン類似体。メラミン誘導体には例えば、メラミンシアヌレート（メラミンとシアヌール酸との塩）、メラミンモノホスフェート（メラミンとリン酸との塩）、メラミンピロホスフェート、及びメラミンポリホスフェートである。メラミン類似体には、メラム（１，３，５−トリアジン−２，４，６−トリアミン−ｎ−（４，６−ジアミノ−１，３，５−トリアジン−２−イル）、メレム（２，５，８−トリアミノ１，３，４，６，７，９，９ｂ−ヘプタアザフェナレン）、及びメロン（ポリ［８−アミノ−１，３，４，６，７，９，９ｂ−ヘプタアザフェナレン−２，５−ジイル）が含まれる。
【０１０１】
メラミン系難燃剤はまた、メラミン化合物／ポリオールの縮合物である。例えば米国特許出願公開第10/539,097（WO 2004/055029として公開）、及び米国特許第2010/152376に開示されたように、ポリオールが直鎖状、分枝鎖状、又は環状の三価、四価、五価、又は六価のアルコールであるか、又は直鎖状若しくは環状のＣ4〜Ｃ6アルドース、又はＣ4〜Ｃ6ケトースであり、ここでメラミン化合物は、メラミンホスフェート、メラミンピロホスフェート、又はメラミンポリホスフェートである。ポリオールは好ましくは、ペンタエリトリトール、又はジペンタエリトリトールである。メラミン化合物は好ましくは、メラミンホスフェートである。メラミン化合物のモル比は、ポリオールに対して好ましくは、約１：１〜約４：１である。縮合物にはさらに、ヒドロキシ基で置換された樹枝状ポリマー（例えば樹枝状ポリエステル又は樹枝状ポリアミド）が組み込まれていてよい。樹枝状ポリエステルは好ましくは、トリメチロールプロパン、ペンタエリトリトール、及びエトキシ化ペンタエリトリトール、及び連鎖延長性ジメチルプロピオン酸から成る群から選択される直鎖状化合物の生成物である。樹枝状ポリアミドは好ましくは、環状無水カルボン酸と、ジイソプロパノールアミンとの重縮合物である。
【０１０２】
ホウ酸塩系難燃剤には、ホウ酸亜鉛、ホウ砂（ホウ酸ナトリウム）、ホウ酸アンモニウム、及びホウ酸カルシウムが含まれる。ホウ酸亜鉛は、ｘＺｎＯyＢ2Ｏ3・ｚＨ2Ｏという化学組成を有するホウ素系難燃剤である。ホウ酸亜鉛は、単独で、又は他の化学的な化合物、例えば三水和アルミナ、水酸化マグネシウム、又は赤リンと組み合わせて使用できる。これは、ハロゲン化亜鉛、又はオキシハロゲン化亜鉛によって作用し、これはハロゲン供給源の分解を加速させ、炭形成を促進させる。
【０１０３】
金属含有難燃剤物質のその他の例には（単独で、又は他の難燃剤物質と組み合わせて使用できる）、以下のものが含まれるが、これらに限られるわけではない：酸化マグネシウム、塩化マグネシウム、タルク、水和アルミナ、酸化亜鉛、三水和アルミナ、マグネシウムアルミナ、ケイ酸カルシウム、ケイ酸ナトリウム、ゼオライト、炭酸ナトリウム、炭酸カルシウム、モリブデン酸アンモニウム、酸化鉄、酸化銅、リン酸亜鉛、塩化亜鉛、粘土、リン酸二水素ナトリウム、スズ、モリブデン、及び亜鉛。
【０１０４】
ポリテトラフルオロエチレン（ＰＴＦＥ）はまた、タレ防止剤とも考えられ、組成物に対してさらなる難燃性をもたらすことができる。
【０１０５】
ケイ素系材料もまた含まれ、それは例えば、官能性反応基（ヒドロキシ若しくはメトキシ）を有する、又は有さない（飽和炭化水素）直鎖状若しくは分枝鎖状のシリコーンである。
【０１０６】
適切な難燃剤はまた、米国特許出願公開第61/739842号、及び第61/835893（WO2014/099397として発行）に記載されたものである。例えば、オキシ塩化ビスマス、オキシフッ化ビスマス、オキシ臭化ビスマス、オキシヨウ化ビスマス、及びオキシ硝酸ビスマス、及び１種以上の有機臭素難燃剤から成る群から選択されるビスマス化合物１種以上と、１種以上の有機臭素化難燃剤との組み合わせである。
【０１０７】
難燃剤は好ましくは、メラミンポリホスフェート、ペンタエリトリトールジメチルホスホネート、アンモニウムポリホスフェート、又はメラミンホスフェートとペンタエリトリトールとの縮合物である。
【０１０８】
難燃剤は合計で、ポリオレフィン基材の質量に対して約０．５〜約７０質量％存在し、好ましくは約１〜約５０質量％、より好ましくは約１〜約４０質量％、又は約１５〜約５０質量％存在する。難燃剤は例えば、ポリオレフィン基材の質量に対して約３質量％、約５質量％、約７質量％、約９質量％、約１１質量％、約１３質量％、約１５質量％、約１７質量％、約１９質量％、約２１質量％、約２３質量％、約２５質量％、約２７質量％、約２９質量％、約３１質量％、約３３質量％、約３５質量％、約３７質量％、若しくは約３９質量％の水準、又はこれらの間の水準で存在する。
【０１０９】
適切な抗菌性化合物は、米国特許出願公開第2008/0306183号に開示されている。
【０１１０】
抗菌性化合物は例えば、ｏ−ベンジルフェノール、２−ベンジル−４−クロロ−フェノール、２，４，４’−トリクロロ−２’−ヒドロキシジフェニルエーテル、４，４’−ジクロロ−２−ヒドロキシジフェニルエーテル、５−クロロ−２−ヒドロキシジフェニル−メタン、モノクロロ−ｏ−ベンジル−フェノール、２，２’−メチレンビス−（４−クロロフェノール）、又は２，４，６−トリクロロフェノールである。
【０１１１】
適切な無機抗菌性化合物は、酸化亜鉛、銅、及び銅化合物、コロイド状銀、硝酸銀、硫酸銀、塩化銀、銀錯体、金属含有ゼオライト、及び表面変性された金属含有ゼオライトから成る群から選択される。
【０１１２】
金属含有ゼオライトは例えば、米国特許第4,775,585号、第4,911,898号、第4,911,899号、第6,071,542号、又は第6,585,989号に記載されている。
【０１１３】
抗菌性化合物は好ましくは、銀の一形態を含有し、それは例えば銀化合物、銀分散体（銀分散液）、又は担持された銀（例えばゼオライト又はガラス上に担持された銀）、元素銀（単体の銀）、マイクロ若しくはナノスケールの元素銀、シリコーンオイル（ポリメチルジシロキサン）に分散された元素銀、塩化銀、硝酸銀、硫酸銀、リン酸銀、ジルコン酸銀、又は銀アパタイトである。
【０１１４】
抗菌剤はまた、例えば３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、又は２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート（ＩＰＢＣ、又はヨードプロピニルブチルカルバメート）、カルベンダジム、又はチアベンダゾールである。
【０１１５】
抗菌剤は、ポリオレフィン基材に対して約０．００１〜約５．０質量％、好ましくは約０．０１〜約４．０質量％存在し、より好ましくは約０．０２〜約２．０質量％存在する。抗菌剤は例えば、ポリオレフィン基材の質量に対して約０．０５質量％、約０．１０質量％、約０．２０質量％、約０．３０質量％、約０．４０質量％、約０．５０質量％、約０．６０質量％、約０．７０質量％、約０．８０質量％、約０．９０質量％、約１．０質量％、約１．１質量％、約１．２質量％、約１．３質量％、約１．４質量％、約１．５質量％、約１．６質量％、約１．７質量％、約１．８質量％、若しくは約１．９質量％の水準、又はこれらの間の水準で存在する。
【０１１６】
さらなる添加剤も、本発明による組成物中に存在していてよい。さらなる添加剤は、ポリオレフィン基材に対して約０．１質量％〜約１０質量％、存在していてよい。好ましくは、ポリオレフィン基材の質量に対して約０．２〜約５．０質量％、存在する。
【０１１７】
さらなる添加剤には、ベンゾフラノン安定剤が含まれ、これは例えば米国特許第4,325,863号、第4,338,244号、第5,175,312号、第5,216,052号、第5,252,643号、第5,369,159号、第5,356,966号、第5,367,008号、第5,428,177号、若しくは第5,428,162号、又は米国特許出願公開第2012/0238677号に開示されたもの、又は３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチル−ベンゾフラン−２−オン、３−（３，４−ジメチルフェニル）−５，７−ジ−ｔｅｒｔ−ブチル−ベンゾフラン−２−オン、３−（２−アセチル−５−イソオクチルフェニル）−５−イソオクチル−ベンゾフラン−２−オン、及び３−（２，３−ジメチルフェニル）−５，７−ジ−ｔｅｒｔ−ブチル−ベンゾフラン−２−オンである。ベンゾフラン安定剤はまた、米国特許第8,653,284号、第7,601,853号、及び第7,390,912号、並びに米国特許出願公開第2012/238677号に開示されている。
【０１１８】
さらなる添加剤には、帯電防止材、耐引掻性助剤、スリップ助剤、ポリマー加工助剤などが含まれる。さらなる添加剤には、脂肪酸の金属塩、例えばステアリン酸カルシウム、ステアリン酸マグネシウム、ステアリン酸亜鉛、又はステアリン酸アルミニウムが含まれる。さらなる添加剤には、チオ相乗剤、例えばジラウリルチオジプロピオネート、又はジステアリルチオジプロピオネートが含まれる。
【０１１９】
適切なのは、アクリル系加工助剤、例えば全てのアクリル加工系助剤、又はほとんどのアクリル系加工助剤、例えばDow社のPARALOID K 125である。アクリル系加工助剤は例えば、米国特許出願公開第2009111915号、及び2012189837号、並びに米国特許第8,124,664号に教示されている。アクリル系加工助剤は例えば、アクリルモノマーの混合物のコポリマー、又はアクリルモノマーのコポリマー、又はアクリルモノマーと１種以上のさらなるモノマーとの混合物である。これらのコポリマーは一般的に粉末状であり、分子量Ｍwは、約５００，０００〜約９，０００，０００である。
【０１２０】
アクリルモノマーには、非第三級アルキルアルコールのあらゆるモノマーのアクリル酸エステル若しくはメタクリル酸エステルであって、１〜２０個の炭素原子又は１〜８個の炭素原子を有するアルキル基を有するものが含まれる。適切なアクリレートモノマーには、以下のものが含まれるが、これらに限定されることはない：メチルアクリレート、エチルアクリレート、ｎ−ブチルアクリレート、ラウリルアクリレート、２−エチルへキシルアクリレート、シクロヘキシルアクリレート、イソオクチルアクリレート、オクタデシルアクリレート、ノニルアクリレート、デシルアクリレート、イソボルニルアクリレート、及びドデシルアクリレート。芳香族アクリレート（例えばベンジルアクリレート）も、有用である。適切なメタクリレートモノマーには、以下のものが含まれるが、これらに限定されることはない：メチルメタクリレート、エチルメタクリレート、ｎ−ブチルメタクリレート、ラウリルメタクリレート、２−エチルへキシルメタクリレート、シクロヘキシルメタクリレート、イソオクチルメタクリレート、オクタデシルメタクリレート、ノニルメタクリレート、デシルメタクリレート、イソボルニルメタクリレート、及びドデシルメタクリレート。アクリルモノマーの含分は、アクリルコポリマー加工助剤のモノマーの合計の約６０〜１００質量％の範囲、又は約７０〜約９０質量％の範囲である。
【０１２１】
これらと共重合可能なさらなるモノマーの例には、以下のものが含まれる：ベンジルアクリレート、及びフェニルアクリレート；、芳香族ビニル化合物、例えばスチレン、α−メチススチレン、及びビニルトルエン；シアン化ビニル化合物、例えばアクリロニトリル、及びメタクリロニトリル；ビニルエステル、例えば酢酸ビニル、及び酸無水物、例えば無水マレイン酸。その他の共重合可能なモノマーもまた、単独で、又は２種以上の混合物で使用できる。その他のモノマーの含分は、モノマーの合計の０〜約４０質量％の範囲、又は約１０〜約３０質量％の範囲である。
【０１２２】
さらに、多官能性モノマー、例えばジビニルベンゼン、アリルメタクリレート、１，３−ブタンジオールジメタクリレート、及びトリアリルシアヌレートが、アクリル系加工助剤の構成成分として使用できる。これらのモノマーの含分は、モノマーの合計に対して０．００１〜約２．０質量％の範囲、又は約０．２〜約１．０質量％の範囲である。
【０１２３】
アクリル系加工助剤のＴｇは例えば、約−５０℃〜約１３０℃であり、例えば約４０℃〜約１３０℃である。加工助剤のＭwは例えば、約５００，０００〜約９，０００，０００、約１，０００，０００〜約８，０００，０００、又は約２，０００，０００〜約７，０００，０００である。
【０１２４】
アクリル系加工助剤は例えば、ポリオレフィンの質量に対して約０．５〜約１５％の水準、約１％〜約１２％の水準、又は約１％〜約１０％の水準で使用する。アクリル系加工助剤は、ポリオレフィンの質量に対して約２％、約３％、約４％、約５％、約６％、約７％、約８％、又は約９％の水準で使用する。
【０１２５】
本発明のさらなる対象は、アクリル系加工助剤が組み込まれたポリオレフィン基材を含有する、ポリオレフィン組成物である。
【０１２６】
さらなる助剤にはまた、相溶化剤、又は分散剤が含まれ、それは例えば無水マレイン酸でグラフトしたポリエチレン（ＰＥ）又はポリプロピレン（ＰＰ）、エチレン酢酸ビニル、エチレンアクリル酸などである。
【０１２７】
上述のポリオレフィン組成物のポリマー成分は、実質的にポリオレフィン基材から成る。一般的にその他のポリマーは存在しないが、相溶化剤などのポリマー添加剤が一定量存在する可能性は排除されない。これはつまり、ポリオレフィン基材が、ポリオレフィン組成物のポリマー成分の９０質量％以上、９２質量％以上、９４質量％以上、９６質量％以上、又は９８質量％以上であるということである。
【０１２８】
上述の組成物は、以下の標準的な工業試験を通過するか、又はそれを上回る。
【０１２９】
上述の組成物は、以下のような特性を示す：
・ASTM D4226に従ってｉｎ−ｌｂで測定した衝撃強さが、３５超であり、
・ASTM D696に従ってｉｎ／ｉｎ／ｆｔで測定した線熱膨張係数が、４．５×１０-5未満であり、及び任意で
・ASTM D6864に従って、完成したサイディング部における色の均一性が許容可能であり、かつ／又は
・ASTM D2244に従って、目的とする用途のための色差ΔＥが、許容可能な低さであり、かつ／又は
・Plastic Materials for Parts in Devices and Appliances, 5th Ed.（１９９６年１０月２９日）のＵＬ−９４でＶ−１又はＶ−０の評価を示すか、かつ／又はASTM E-84に従って測定した火炎伝播指数が、２００未満である。
【０１３０】
上述の組成物は例えば、ASTM D4226に従った衝撃強さが、６０超（ｉｎ−ｌｂ）、例えば５５超（ｉｎ−ｌｂ）、５０超（ｉｎ−ｌｂ）、４５（ｉｎ−ｌｂ）、又は４０超（ｉｎ−ｌｂ）である。
【０１３１】
目的とする用途は例えば、家屋のサイディングパネル、下端、異形材、又は屋根剤としての、屋外使用である。この組成物は特に、家屋のサイディングパネル（サイディング）として有用である。許容可能な低い色差ΔＥとは例えば、８．０以下、７．５以下、７．０以下、６．５以下、６．０以下、５．５以下、５．０以下、４．５以下、４．０以下、３．５以下、３．０以下、２．５以下、２．０以下、１．５以下、又は１．０以下である。
【０１３２】
上述の組成物ａ）〜ｇ）、及び任意でさらなる添加剤の、ポリオレフィン基材へ組み込みは公知の方法で、例えば成形の前若しくは後、又は溶解した、若しくは分散させた添加混合物をポリオレフィンに適用することによって、引き続き溶媒を蒸発させて、又は蒸発させずに、行う。上述の成分ａ）〜ｇ）、及び任意のさらなる添加剤はまた、ポリオレフィンにマスターバッチの形で添加することができ、これは添加剤をマスターバッチの全質量に対して、例えば約２．５〜約４０質量％の量で含有するものである。マスターバッチの形態で、マスターバッチのポリマーは、ポリオレフィン基材と同じである必要は無い。
【０１３３】
成形は、公知の混合用機械によって、例えば混合機、混練機、又は押出機によって行う。
【０１３４】
前述の成分ａ）〜ｇ）、及び任意でさらなる添加剤は、事前に混合するか、又は個々に添加することができる。
【０１３５】
前述の成分ａ）〜ｇ）、及び任意でさらなる添加剤はまた、重合の前、又は重合の間、又は架橋前にも添加することができる。
【０１３６】
前述の成分ａ）〜ｇ）、及び任意でさらなる添加物は、難燃剤を純粋な形、又はワックス、オイル、若しくはポリマーに封入された形にして、ポリマーに組み込むことができる。
【０１３７】
前述の成分ａ）〜ｇ）、及び任意でさらなる添加剤はまた、ポリオレフィン基材へと吹き付けることができる。これらは他の添加剤、又はその溶融物を希釈することができ、これらは添加剤とともに、ポリオレフィンに吹き付けることができる。重合触媒を不活性化する間に吹き付けて添加することは、特に有利であり、これは例えば、不活性化のために使用する水蒸気を用いて行うことができる。
【０１３８】
前述の成分ａ）〜ｇ）は特に、押出機で溶融ブレンドすることによって、熱可塑性ポリオレフィン基基材へと組み込まれている。これはつまり、前述の組成物が、溶融状態で押し出され、最終的な製品が、溶融押出によって製造されるということである。
【０１３９】
成分ａ）〜ｇ）の前述の添加剤は、一緒に、又は別個に添加することができる。
【０１４０】
前述の方法は一般的に、原料の質量測定、続いて原材料のドライブレンドを包含する。この混合物をスクリュー式押出機に一定の供給速度で供給し、材料を所望の形態へと押出成形する。この製品は、基材上で所望の質感をもたらすためにエンボス加工することができ、続いて水冷、乾燥、及びトリミングすることによって、最終的な製品を作製できる。
【０１４１】
サイディングパネルの射出成形と比べて、異形材押出成形によるポリオレフィンサイディングにとっての利点は、以下の点がある：
押出成形は連続的な方法であり、ダイを出るポリマーは、関連するあらゆる長さの直線状成形シートを形成し、それから最終的な設置にとって適切な長さに切断される。射出成形は長い「サイクル時間」を有し、単位時間あたり成形製品へと変換されるポリマーの体積を考慮すると、経済的には好ましくないバッチ法である。
【０１４２】
異形材押出で使用される対向回転式二軸スクリュー機械の場合、均一なヘッド圧が生じ、これにより作製すべき一貫した厚さと体積の製品が可能になる。
【０１４３】
このスクリュー機械は一般的に可撓性と、ブレンドを溶融し、かつ様々な添加剤、着色剤、充填材などを混合するための経済的な利点をもたらし、完成した異形材のサイディング製品が直接製造される。射出成形法は対照的に、優秀なブレンド機械とは異なり、結果的にさらなる時間及びコスト的な予備コンパウンド化工程が、添加剤及び充填材をベースポリマー樹脂へと混合するためには必要となり、それからこの樹脂を、射出成形機へと供給する。さらなる予備コンパウンド化成分を、射出成形機に添加してもよい一方で、これによりここでも、別個の予備コンパウンド化工程、及び様々な予備コンパウンド化された成分のための射出成形機において多数の材料供給機を用いることが必要となる。
【０１４４】
本発明による組成物は、家屋用サイディング、外装材、下端、又は屋根材として、特に有用である。
【０１４５】
上述のサイディングパネルは、米国特許第5,284,693号、及び第5,662,977号で教示されたようにエンボス加工されていてよい。或いは、米国特許第6,823,794号に記載された方法を用いてもよく、ここでは硬化性インクを押出成形されたシートに適用して、視覚的な効果を得る。また、米国特許出願公開第2007/092701号に記載された方法も使用できる。
【０１４６】
従って、上記ポリオレフィン組成物を含有する製造製品も開示される。この製造製品は特に、家屋のサイディング、外装材、下端、又は屋根材である。
【０１４７】
上述の調製物は押出成形して、モノリスの単層製品にすることができる。
【０１４８】
或いは、上記製品は、例えば共押出、熱成形、又は積層により形成される多層製品であり得る。上記多層製品は、上記ポリオレフィン組成物から成る層を少なくとも１つ有する。好ましくは、上記多層製品は、上記ポリオレフィン組成物を、キャップストック（capstock）層及び／又はベース層として含有する。
【０１４９】
多層製品は、ベース層と、ベース層を覆うキャップストック層を有することができる。多層製品は、ベース層と、ベース層を覆う裏面層を有することができる。多層製品は、ベース層、キャップストック層、及び裏面層を有することができる。
【０１５０】
ベース層は、ポリオレフィン組成物から成る。さらなる「結合層（tie layer）」は、複相製品において異なるポリマー層の間に接着性をもたらすために存在していてよい。キャップストック層は家屋の外側に面し、環境にさらされる。裏面層は、家屋の内側に面する。
【０１５１】
結合層は特に、粘度又は分子量が異なるポリマー、又は類似のポリマーを接着させるために特に有用であり、このようなポリマーは、キャップストック層とベース層にそれぞれ存在する。結合層材料の例には、ポリオレフィン、例えばポリプロピレン、又はポリエチレンのホモポリマー、コポリマーなど、及びブロック若しくはグラフトのポリオレフィンコポリマー又はターポリマーが含まれる。オレフィンブロックポリマーの例は、先に記載した相溶化剤として有用である。
【０１５２】
キャップストック層は、ベースポリマーと同じポリマーから構成されていてよく、又は別の材料、例えばアクリル系、スチレン系、例えばアクリロニトリル／スチレン／アクリレート（ＡＳＡ）、又はＰＶＣから構成されていてよい。キャップストック層、又はキャップ層は、環境への被曝（すなわち、日光、雨、及び熱的なサイクル）に対する耐久性をもたらすことができる。このような耐久性は、光沢、表面の外観、及び色安定性の保持が不充分であることより実証することができる。
【０１５３】
裏面相は絶縁層として、構造的な剛性、三次元的な安定性、及び／又は衝撃強さを強化するために有用である。このような裏面材料は、発泡した有機ポリマー、例えばポリウレタンであってよく、又はベース層に似た、若しくはこれと異なるポリオレフィンであり得る。裏面層は、共押出、積層、若しくは接着、又は機械的な接合により、ベース層に適用することができる。サイディング用の発泡した裏面層の例は、米国特許第6,590,004号、及び第8,061,097号に教示されている。
【０１５４】
多層製品の例は、米国特許出願公開第2010/330272号、第2007/092701号、第2008/182074号、及び2006/0013994、並びに米国特許第8,006,455に記載されている。
【０１５５】
本発明によるモノリス状サイディングは例えば、長さが約１２フィート〜約２５フィートであり、幅が約６インチ〜約１０インチであり、厚さが約０．０３５インチ〜約０．０５５インチである。
【０１５６】
上記モノリス製品の厚さ、又は多層製品のベース層の厚さは、約０．０３０、約０．０３２、約０．０３４、約０．０３６、約０．０３８、約０．０４０、約０．０４２、約０．０４４、約０．０４６、約０．０４８、約０．０５０、約０．０５２、約０．０５４、約０．０５６、約０．０５８、約０．０６０、約０．０６２、約０．０６４、約０．０６６、約０．０６８、又は約０．０７０インチ、及びこれらの間の水準である。
【０１５７】
標準的な薄いサイディング製品は重量が軽く、設置する労力が少ない。本発明によるサイディングが裏側材料を有する場合、前面のサイディング材料をより薄い十字部へとグレードダウンすることが考えられるが、それでも、特に大きな正方形面積を有し、より重いポリオレフィンの射出成形サイディングと比べて、容易な設置を可能にする適度な剛性を有する。
【０１５８】
１インチは、１０００ミルである。
【０１５９】
本発明のモノリス状サイディング、例えばポリオレフィン基材として、ポリプロピレンホモポリマー又はコポリマー（任意でポリエチレンのホモポリマー又はコポリマーとブレンドされていてよい）を含有するポリオレフィンモノリス状サイディングは、ブレンドがさらに相溶化剤を含有することができる場合、質量が約０．１９ｌｂｓ／ｆｔ2である。これは、充填されていないポリマーについてのものである。充填されたポリマーについては、サイディングは質量が約０．２０ｌｂｓ／ｆｔ2〜約０．３０ｌｂｓ／ｆｔ2である。上述のモノリス状サイディング製品は、質量が約０．１８ｌｂｓ／ｆｔ2、約０．１９ｌｂｓ／ｆｔ2、約０．２０ｌｂｓ／ｆｔ2、約０．２１ｌｂｓ／ｆｔ2、約０．２２ｌｂｓ／ｆｔ2、約０．２３ｌｂｓ／ｆｔ2、約０．２４ｌｂｓ／ｆｔ2、約０．２５ｌｂｓ／ｆｔ2、約０．２６ｌｂｓ／ｆｔ2、約０．２７ｌｂｓ／ｆｔ2、約０．２８ｌｂｓ／ｆｔ2、約０．２９ｌｂｓ／ｆｔ2、約０．３０ｌｂｓ／ｆｔ2、約０．３１ｌｂｓ／ｆｔ2、約０．３２ｌｂｓ／ｆｔ2、約０．３３ｌｂｓ／ｆｔ2、約０．３４ｌｂｓ／ｆｔ2、約又は０．３５ｌｂｓ／ｆｔ2、及びこの間の水準である。
【０１６０】
この説明はまた、多層製品のベース層についても当てはまる。
【０１６１】
従って、本発明の対象はまた、充填されていない、又は充填されたポリオレフィンサイディング製品であり、この製品はポリオレフィン基材を含有し、質量が約０．１８ｌｂｓ／ｆｔ2〜約０．３５ｌｂｓ／ｆｔ2であり、ここでこの製品は、
ＡＳＴＭ  Ｄ４２２６に従ってｉｎ−ｌｂで測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である。
【０１６２】
共押出は、多層の構造を同時に作製する方法である。このタイプの共押出は、溶融するために２つ以上の押出機を使用し、しばしば異なる粘度のプラスチックを１つの押出ダイへと送り、これが材料を所望の形態へと押出成形する。共押出技術は、ブローフィルム、オーバージャケッティング、チュービング、及びシート（異形材を含む）を含む多くの加工で使用される。建築市場については、共押出はビニールフェンス、窓用異形材、又はビル用サイディングのような製品を製造するために選択され、このような製品には、屋外で天候にさらされ、日光を浴びて何年にもわたり使用期間に耐えることが期待されている。これらの製品はしばしば、ポリマー化合物の薄い外側の「キャップストック」層から構成されており、このポリマー化合物は、耐候性添加剤を含有し、かつ同一又は異なるポリマー化合物の上に押出成形されたものであり、これによってより構造的な剛性と、衝撃強さが得られる（ベース層）。ベース層は、耐候性添加剤、着色剤、充填材、難燃剤などを同一又は異なる水準で含有することができる。ベース層はさらに、あらゆるさらなる構造的強化材料、新品のプラスチックから独立発泡プラスチックまでの高密度若しくは低密度材料の絶縁遮断材料によって、その裏面に接着していてよい。或いは、ベース層自体は、発泡ポリマー構造であってよく、構造的剛性、強度、及び遮断特性の実質的な量が得られる。本発明による組成物には、ポリエチレン、ポリプロピレン、ポリウレタン、塩化ビニルポリマー、及びコポリマーを含む発泡ポリオレフィンから構成されるベース層強化成分が含まれる。
【０１６３】
サイディング製品に適した共押出された組成物には、以下のものが含まれるが、これらに限られるわけではない：ポリオレフィンキャップストック材料、例えばポリプロピレンのホモポリマー若しくはコポリマー、又はポリエチレンのホモポリマー、若しくはポリエチレンと、同一又は異なるポリプロピレン若しくはポリエチレンベース層とのコポリマー、このようなベース層は任意で、発泡組成物であってよいか、又は任意で、別個の発泡ポリプロピレン若しくはポリエチレン裏面層を有することができ、この裏面層は、一体型共押出作業、又は事後的な積層工程により作製される。
【０１６４】
キャップストック材料は、ベース層と異なっていてよく、例えばアクリルポリマー（メタクリルエステルの重合型、ホモポリマー又はコポリマーとして）であり、これはACRYLIGARD、SOLARKOTE、LURAN、及びGELOYとして手に入り、「ＡＳＡ」、すなわちポリ（アクリロニトリル・スチレン・アクリレート）を含むターポリマー、塩化ビニルポリマー若しくはコポリマー、又はこれらのブレンドである。
【０１６５】
キャップストック層は任意で、紫外線吸収剤、ヒンダードアミン系安定剤、着色剤、難燃剤、抗菌性添加剤、成核剤のいずれか、又はこれら全てを含有することができる。
【０１６６】
その他のベース層材料は前述のように、アクリルポリマー、及び塩化ビニルポリマー、及びコポリマーである。このようなベース層は任意で、発泡組成物を有することができ、又は任意で、別個の発泡ポリプロピレン若しくはポリエチレン裏側層を有することができ、この層は、一体型共押出作業、又は事後的な積層工程によって作製される。
【０１６７】
ここで言及した米国特許、米国特許出願公開公報、及び米国特許出願はいずれも、参照により本願に組み込まれるものとする。
【０１６８】
ある成分について「１つの（a）」という用語は、「１種以上（one or more）」と同義である。
【０１６９】
「約」という用語は、起こり得る、様々なバリエーションについて言うものであり、これは例えば、通常の測定や取り扱い手順、これらの手順における不注意によるミス、製造、供給源、又は使用する成分の純度における差違、使用する方法の差違などによって起こる。「約」という用語はまた、特定の初期混合物から生じる組成物に対して、異なる平衡条件に起因して異なる量も包含する。
【０１７０】
「約」という用語によって修飾されていてもいなくても、態様、及び請求項には、言及した量の当量が含まれる。
【０１７１】
ここで全ての数値の値は、明示的な記載の有無に拘わらず、「約」によって修飾されているものとする。「約」は一般的に、当業者であれば、言及された値と等しいであろうと考える（すなわち、同じ機能及び／又は結果を有する）数字の範囲を言う。多くの場合、「約」には、最も近い重要な数字に丸めた数が含まれ得る。
【０１７２】
「約」という用語で修飾された値にはもちろん、特定された値が含まれる。例えば「約５．０」には、５．０が含まれなければならない。
【０１７３】
上述の組成物及び製品により、一般的なサイディング材料（例えばＰＶＣ、木材、HARDIE BOARD、アルミニウムなど）を超える意想外の利点が得られる。コスト的に有利で、屋外での使用に耐えられる包括的なポリオレフィン組成物が開示される。このような組成物及び製品は、以下のような特性を示す：
・着色成形・・・塗装が不要
・色の範囲が広く、また明るい
・天然木材のサイディングに似せることが可能
・木材のサイディングに比べて維持管理費用が低く、寿命が長い
・環境に優しい・・・塩素不含
・より持続可能・・・１００％リサイクル可能
・サビが出ない、又は腐食しない
・ポリ塩化ビニル（ＰＶＣ）に比べて、熱、光、及び酸素にさらされた場合に反りが少ない。
【０１７４】
以下に、本開示の態様を幾つか示す。
【０１７５】
態様１：
以下のａ）、ｂ）、及びｃ）から成る群から選択される１種以上の添加剤：
ａ）１種以上の紫外線吸収剤、
ｂ）１種以上のヒンダードアミン系光安定剤、及び
ｃ）１種以上の酸化防止剤
が組み込まれたポリオレフィン基材を含有する、ポリオレフィン組成物であって、
ここでこの組成物は、以下の特性を示す：
ＡＳＴＭ  Ｄ４２２６に従ってｉｎ−ｌｂで測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である。
【０１７６】
態様２：
以下のａ）、ｂ）、及びｃ）から成る群から選択される１種以上の添加剤：
ａ）１種以上の紫外線吸収剤、
ｂ）１種以上のヒンダードアミン系光安定剤、及び
ｃ）１種以上の酸化防止剤
が組み込まれたポリオレフィン基材を含有する、態様１に記載のポリオレフィン組成物。
【０１７７】
態様３：
以下のａ）、ｂ）、ｃ）、ｄ）、及びｅ）から成る群から選択される１種以上の添加剤：
ａ）１種以上の紫外線吸収剤、
ｂ）１種以上のヒンダードアミン系光安定剤、
ｃ）１種以上の酸化防止剤
ｄ）１種以上の着色剤、及び
ｅ）１種以上の充填材
が組み込まれたポリオレフィン基材を含有する、態様１に記載のポリオレフィン組成物。
【０１７８】
態様４：
以下のａ）、ｂ）、ｃ）、ｄ）、ｅ）、及びｆ）から成る群から選択される１種以上の添加剤：
ａ）１種以上の紫外線吸収剤、
ｂ）１種以上のヒンダードアミン系光安定剤、
ｃ）１種以上の酸化防止剤
ｄ）１種以上の着色剤、
ｅ）１種以上の充填材、及び
ｆ）１種以上の難燃剤
が組み込まれたポリオレフィン基材を含有する、態様１に記載のポリオレフィン組成物。
【０１７９】
態様５：
以下のａ）、ｂ）、ｃ）、ｄ）、ｅ）、ｆ）、及びｇ）から成る群から選択される１種以上の添加剤：
ａ）１種以上の紫外線吸収剤、
ｂ）１種以上のヒンダードアミン系光安定剤、
ｃ）１種以上の酸化防止剤
ｄ）１種以上の着色剤、
ｅ）１種以上の充填材、
ｆ）１種以上の難燃剤、及び
ｇ）１種以上の抗菌性化合物
が組み込まれたポリオレフィン基材を含有する、態様１に記載のポリオレフィン組成物。
【０１８０】
態様６：
前記態様のいずれかに記載のポリオレフィン組成物、ここでポリオレフィン基材は、ポリエチレン、ポリプロピレン、エチレン／プロピレンコポリマー、ポリプロピレンとポリエチレンとの混合物、又は異なる種類のポリエチレンの混合物である。
【０１８１】
態様７：
前記態様１〜５のいずれかに記載のポリオレフィン組成物、ここでポリオレフィン基材は、ポリプロピレンホモポリマー若しくはコポリマーであり、これらのポリマーは任意でポリエチレンホモポリマー若しくはコポリマーとブレンドされていてよく、ここでこのブレンドはさらに、相溶化剤を含有することができる。
【０１８２】
態様８
前記態様のいずれかに記載のポリオレフィン組成物であって、
ここで紫外線吸収剤は、ヒドロキシフェニルベンゾトリアゾール、トリス−アリール−ｓ−トリアジン、ヒドロキシベンゾエート、２−ヒドロキシベンゾフェノン、及びシアノアクリレートから成る群から選択され、
酸化防止剤は、有機リン系安定剤／ヒンダードフェノール系酸化防止剤の組み合わせ、ジアルキルヒドロキシルアミン安定剤、有機リン系安定剤／ジアルキルヒドロキシルアミン安定剤の組み合わせ、アミンオキシド系安定剤、及び有機リン系安定剤／アミンオキシド系安定剤の組み合わせから成る群から選択され、
着色剤は、有機及び無機の顔料からなる群から選択され、
充填材は、天然繊維、及び無機充填材から成る群から選択され、
難燃剤は、塩素化難燃剤、臭素化難燃剤、リン系難燃剤、金属水酸化物化合物、メラミン系化合物、アンチモン化合物、ホウ酸塩化合物、及びその他の金属含有難燃剤から成る群から選択される。
【０１８３】
態様９：
前記態様のいずれかに記載のポリオレフィン組成物であって、
紫外線吸収剤は、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノンから成る群から選択され、かつ
ヒンダードアミン系光安定剤が、以下のものから成る群から選択される：
（１）１−シクロヘキシルオキシ−２，２，６，６−テトラメチル−４−オクタデシルアミノピペリジン、
（２）ビス（２，２，６，６−テトラメチルピペリジン−４−イル）セバケート、
（３）ビス（１−アセトキシ−２，２，６，６−テトラメチルピペリジン−４−イル）セバケート、
（４）ビス（１，２，２，６，６−ペンタメチルピペリジン−４−イル）セバケート、
（５）ビス（１−シクロヘキシルオキシ−２，２，６，６−テトラメチルピペリジン−４−イル）セバケート、
（６）ビス（１−オクチルオキシ−２，２，６，６−テトラメチルピペリジン−４−イル）セバケート、
（７）ビス（１−アシル−２，２，６，６−テトラメチルピペリジン−４−イル）セバケート、
（８）ビス（１，２，２，６，６−ペンタメチル−４−ピペリジル）ｎ−ブチル−３，５−ジ−ｔｅｒｔ−ブチル−４−ヒドロキシベンジルマロネート、
（９）２，４−ビス［（１−シクロヘキシルオキシ−２，２，６，６−テトラメチルピペリジン−４−イル）ブチルアミノ］−６−（２−ヒドロキシエチルアミノ−ｓ−トリアジン、
（１０）ビス（１−シクロヘキシルオキシ−２，２，６，６−テトラメチルピペリジン−４−イル）アジペート、
（１１）２，４−ビス［（１−シクロヘキシルオキシ−２，２，６，６−ピペリジン−４−イル）ブチルアミノ］−６−クロロ−ｓ−トリアジン、
（１２）１−（２−ヒドロキシ−２−メチルプロポキシ）−４−ヒドロキシ−２，２，６，６−テトラメチルピペリジン、
（１３）１−（２−ヒドロキシ−２−メチルプロポキシ）−４−オキソ−２，２，６，６−テトラメチルピペリジン、
（１４）１−（２−ヒドロキシ−２−メチルプロポキシ）−４−オクタデカノイルオキシ−２，２，６，６−テトラメチルピペリジン、
（１５）ビス（１−（２−ヒドロキシ−２−メチルプロポキシ）−２，２，６，６−テトラメチルピペリジン−４−イル）セバケート、
（１６）ビス（１−（２−ヒドロキシ−２−メチルプロポキシ）−２，２，６，６−テトラメチルピペリジン−４−イル）アジペート、
（１７）２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
（１８）４−ベンゾイル−２，２，６，６−テトラメチルピペリジン、
（１９）ジ−（１，２，２，６，６−ペンタメチルピペリジン−４−イル）ｐ−メトキシベンジリデンマロネート、
（２０）２，２，６，６−テトラメチルピペリジン−４−イルオクタデカノエート、
（２１）ビス（１−オクチルオキシ−２，２，６，６−テトラメチルピペリジル）スクシネート、
（２２）１，２，２，６，６−ペンタメチル−４−アミノピペリジン、
（２３）２−ウンデシル−７，７，９，９−テトラメチル−１−オキサ−３，８−ジアザ−４−オキソ−スピロ［４，５］デカン、
（２４）トリス（２，２，６，６−テトラメチル−４−ピペリジル）ニトリロトリアセテート、
（２５）トリス（２−ヒドロキシ−３−（アミノ−（２，２，６，６−テトラメチルピペリジン−４−イル）プロピル）ニトリロトリアセテート、
（２６）テトラキス（２，２，６，６−テトラメチル−４−ピペリジル）−１，２，３，４−ブタン−テトラカルボキシレート、
（２７）テトラキス（１，２，２，６，６−ペンタメチル−４−ピペリジル）−１，２，３，４−ブタン−テトラカルボキシレート、
（２８）１，１’−（１，２−エタンジイル）−ビス（３，３，５，５−テトラメチルピペラジノン）、
（２９）３−ｎ−オクチル−７，７，９，９−テトラメチル−１，３，８−トリアザスピロ［４．５］デカン−２，４−ジオン、
（３０）８−アセチル−３−ドデシル−７，７，９，９−テトラメチル−１，３，８−トリアザスピロ［４．５］デカン−２，４−ジオン、
（３１）３−ドデシル−１−（２，２，６，６−テトラメチル−４−ピペリジル）ピロリジン−２，５−ジオン、
（３２）３−ドデシル−１−（１，２，２，６，６−ペンタメチル−４−ピペリジル）ピロリジン−２，５−ジオン、
（３３）Ｎ，Ｎ’−ビス−ホルミル−Ｎ，Ｎ’−ビス（２，２，６，６−テトラメチル−４−ピペリジル）ヘキサメチレンジアミン、
（３３ａ）ビス（１−ウンデカニルオキシ−２，２，６，６−テトラメチルピペリジン−４−イル）カーボネート、
（３４）２，４−ビス［（１−シクロヘキシルオキシ−２，２，６，６−ピペリジン−４−イル）ブチルアミノ］−６−クロロ−ｓ−トリアジンと、Ｎ，Ｎ’−ビス（３−アミノプロピル）エチレンジアミン）との反応生成物、
（３５）１−（２−ヒドロキシエチル）−２，２，６，６−テトラメチル−４−ヒドロキシピペリジンと、コハク酸との縮合物、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３７）Ｎ，Ｎ’−ビス（２，２，６，６−テトラメチル−４−ピペリジル）−ヘキサメチレンジアミンと、４−シクロヘキシルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４０）２−クロロ−４，６−ビス（４−ｎ−ブチルアミノ−２，２，６，６−テトラメチルピペリジル）−１，３，５−トリアジンと、１，２−ビス（３−アミノプロピルアミノ）エタンとの縮合物、
（４１）２−クロロ−４，６−ジ−（４−ｎ−ブチルアミノ−１，２，２，６，６−ペンタメチルピペリジル）−１，３，５−トリアジンと、１，２−ビス−（３−アミノプロピルアミノ）エタンとの縮合物、
（４２）７，７，９，９−テトラメチル−２−シクロウンデシル−１−オキサ−３，８−ジアザ−４−オキソスピロ［４，５］デカンと、エピクロロヒドリンとの反応生成物、
（４３）ポリ［メチル（３−オキシ−（２，２，６，６−テトラメチルピペリジン−４−イル）プロピル）］シロキサン、ＣＡＳＮｏ．１８２６３５−９９−０、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４６）４，４’−ヘキサメチレンビス（アミノ−１，２，２，６，６−ペンタメチルピペリジン）と、２，４−ジクロロ−６−［（１，２，２，６，６−ペンタメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４８）４，４’−ヘキサメチレンビス（アミノ−１−アシルオキシ−２，２，６，６−テトラメチルピペリジンと、２，４−ジクロロ−６−［（１−アシルオキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４９）（ａ）と（ｂ）との反応により得られた生成物であって、ここで（ａ）は、１，２−ビス（３−アミノプロピルアミノ）エタンを、シアヌル酸クロリドと反応させることによって得られた生成物であり、（ｂ）は、（２，２，６，６−テトラメチルピペリジン−４−イル）ブチルアミンである。
【０１８４】
態様１０：
ヒンダードアミン系光安定剤が、以下のものから成る群から選択される、前記態様のいずれかに記載のポリオレフィン組成物：
（２）ビス（２，２，６，６−テトラメチルピペリジン−４−イル）セバケート、
（２０）２，２，６，６−テトラメチルピペリジン−４−イルオクタデカノエート、
（１４）１−（２−ヒドロキシ−２−メチルプロポキシ）−４−オクタデカノイルオキシ−２，２，６，６−テトラメチルピペリジン、
（３３）Ｎ，Ｎ’−ビス−ホルミル−Ｎ，Ｎ’−ビス（２，２，６，６−テトラメチル−４−ピペリジル）ヘキサメチレンジアミン、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、及び
これらの２種又は３種の組み合わせ。
【０１８５】
態様１１：
ヒンダードアミン系光安定剤が、以下のものから成る群から選択される２種又は３種の組み合わせである、前記態様のいずれかに記載のポリオレフィン組成物：
（２）ビス（２，２，６，６−テトラメチルピペリジン−４−イル）セバケートと、（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
並びに
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物。
【０１８６】
態様１２：
以下のものが組み込まれたポリオレフィン基材を含有する、前記いずれかの態様に記載されたポリオレフィン組成物：
ｃ）トリス（２，４−ジ−ｔｅｒｔ−ブチルフェニル）ホスファイト／ヒンダードフェノール系酸化防止剤との組み合わせであって、ヒンダードフェノール系酸化防止剤が、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリトリトールテトラキス［３−（３，５−ジ−ｔｅｒｔ−ブチル−４−ヒドロキシフェニル）プロピオネート］、及びオクタデシル３−（３，５−ジ−ｔｅｒｔ−ブチル−４−ヒドロキシフェニル）プロピオネートからなる群から選択されるものであり、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ。
【０１８７】
態様１３：
以下のものが組み込まれたポリオレフィン基材を含有する、前記いずれかの態様に記載されたポリオレフィン組成物：
ｃ）トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ。
【０１８８】
態様１４：
以下のものが組み込まれたポリオレフィン基材を含有する、前記いずれかの態様に記載されたポリオレフィン組成物：
ｅ）炭酸カルシウム、水酸化マグネシウム、タルク、ウォラストナイト、及びフライアッシュから成る群から選択される充填材。
【０１８９】
態様１５：
以下のものが組み込まれたポリオレフィン基材を含有する、前記いずれかの態様に記載されたポリオレフィン組成物：
ｆ）臭素化難燃剤、リン系難燃剤、メラミン系化合物、及びアンチモン化合物から成る群から選択される、１種以上の難燃剤。
【０１９０】
態様１６：
以下のものが組み込まれたポリオレフィン基材を含有する、前記いずれかの態様に記載されたポリオレフィン組成物：
ｆ）メラミン化合物／ポリオールの縮合物。
【０１９１】
態様１７：
以下のものが組み込まれたポリオレフィン基材を含有する、前記いずれかの態様に記載されたポリオレフィン組成物：
ｆ）メラミンポリホスフェート、アンモニウムポリホスフェート、ペンタエリトリトール−ジメチルホスホネート、又はメラミン化合物／ポリオールの縮合物、ここでポリオールは、直鎖状、分枝鎖状、若しくは環状の三価、四価、五価、若しくは六価のアルコールであるか、又は直鎖状若しくは環状のＣ4〜Ｃ6アルドース、若しくはＣ4〜Ｃ6ケトースであり、ここでメラミン化合物は、メラミンホスフェート、メラミンピロホスフェート、又はメラミンポリホスフェート、又は三酸化アンチモンと、デカブロモジフェニルエーテル若しくはトリス［３−ブロモ−２，２−ビス（ブロモメチル）プロピル］ホスフェートとの組み合わせである。
【０１９２】
態様１８：
以下のものが組み込まれたポリオレフィン基材を含有する、前記いずれかの態様に記載されたポリオレフィン組成物：
ｇ）酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物。
【０１９３】
態様１９：
以下のものが組み込まれたポリオレフィン基材を含有する、前記いずれかの態様に記載されたポリオレフィン組成物：
ｇ）ゼオライトに担持された銀、ガラスに担持された銀、元素銀（単体の銀）、マイクロ若しくはナノスケールの元素銀、シリコーンオイルに分散された元素銀、塩化銀、硝酸銀、硫酸銀、リン酸銀、ジルコン酸銀、又は銀アパタイトからなる群から選択される１種以上の抗菌性化合物。
【０１９４】
態様２０：
以下のものが組み込まれたポリオレフィン基材を含有する、前記いずれかの態様に記載されたポリオレフィン組成物：
ａ）１種以上の紫外線吸収剤が合計で、約０．１０〜約２．５質量％、好ましくは約０．１０〜約１．５質量％、より好ましくは約０．１０〜約０．９５質量％、
ｂ）１種以上のヒンダードアミン系光安定剤が合計で、約０．１０〜約１．９質量％、好ましくは約０．１５〜約１．５質量％、
ｃ）１種以上の酸化防止剤が合計で、約０．０５〜約１．０質量％、好ましくは約０．１０〜約０．７５質量％、
ｄ）１種以上の着色剤が合計で、約０．１０〜約３．０質量％、好ましくは約０．２〜約１．０質量％、
ｅ）１種以上の充填材が合計で、約５〜約７０質量％、好ましくは約１５〜約４０質量％、
ｆ）１種以上の難燃剤が合計で、約１〜約７０質量％、好ましくは約１〜約５０質量％、より好ましくは約１〜約４０質量％、
及び任意で、
ｇ）１種以上の抗菌性化合物が合計で、約０．００１〜約５．０質量％、好ましくは約０．０１〜約４．０質量％、より好ましくは約０．０２〜約２．０質量％、
質量％は、ポリオレフィン基材の質量に対するものである。
【０１９５】
態様２１：
ポリエチレン、ポリプロピレン、エチレン／プロピレンコポリマー、ポリプロピレンとポリエチレンとの混合物、及び異なる種類のポリエチレンの混合物から成る群から選択されるポリオレフィン基材を含有するポリオレフィン組成物であって、前記ポリオレフィン基材には、
ａ）以下のものから成る群から選択される紫外線吸収剤が、合計で約０．１０〜約０．９５質量％：５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノン、
ｂ）以下のものから成る群から選択される２種若しくは３種のヒンダードアミン系光安定剤の組み合わせが約０．１５〜約１．５質量％：
（２）ビス（２，２，６，６−テトラメチルピペリジン−４−イル）セバケートと、（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、
（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、
（１４）１−（２−ヒドロキシ−２−メチルプロポキシ）−４−オクタデカノイルオキシ−２，２，６，６−テトラメチルピペリジンと、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
並びに
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
ｃ）トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ、
が約０．１０〜約０．７５質量％、
ｄ）有機及び無機の顔料から成る群から選択される着色剤が１種以上、合計で約０．１〜約３．０質量％、
ｅ）炭酸カルシウム、水酸化マグネシウム、タルク、ウォラストナイト、及びフライアッシュから成る群から選択される充填材が１種以上、合計で約１５〜約４０質量％、
ｆ）メラミンポリホスフェート、アンモニウムポリホスフェート、ペンタエリトリトール−ジメチルホスホネート、メラミン化合物／ポリオールの縮合物、及び三酸化アンチモンと、デカブロモジフェニルエーテル若しくはトリス［３−ブロモ−２，２−ビス（ブロモメチル）プロピル］ホスフェートとの組み合わせから成る群から選択される難燃剤１種以上が、合計で約１〜約４０質量％、
ｇ）酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物が、合計で約０．０２〜約２．０質量％、
組み込まれており、
ここでこの組成物は、
ＡＳＴＭ  Ｄ４２２６に従ってｉｎ−ｌｂで測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である。
【０１９６】
態様２２：
ポリプロピレンホモポリマー又はコポリマー基材を含有する組成物であって、これらのポリマーは任意でポリエチレンのホモポリマー又はコポリマーとブレンドされていてよく、ブレンドがさらに相溶化剤を含有することができ、前記基材には、
ａ）５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノンから成る群から選択される紫外線吸収剤が、合計で約０．１０〜約０．９５質量％、
ｂ）以下のものからなる群から選択される２種又は３種のヒンダードアミン系光安定剤の組み合わせが、約０．１５〜約１．５質量％：
（２）ビス（２，２，６，６−テトラメチルピペリジン−４−イル）セバケートと、（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
並びに
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
ｃ）トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ、
が約０．１０〜約０．７５質量％、
ｄ）有機及び無機の顔料から成る群から選択される着色剤が１種以上、合計で約０．１〜約３．０質量％、
ｅ）炭酸カルシウム、水酸化マグネシウム、タルク、ウォラストナイト、及びフライアッシュから成る群から選択される充填材が１種以上、合計で約１５〜約４０質量％、
ｆ）メラミンポリホスフェート、アンモニウムポリホスフェート、ペンタエリトリトール−ジメチルホスホネート、メラミン化合物／ポリオールの縮合物、及び三酸化アンチモンと、デカブロモジフェニルエーテル若しくはトリス［３−ブロモ−２，２−ビス（ブロモメチル）プロピル］ホスフェートとの組み合わせから成る群から選択される難燃剤１種以上が、合計で約１〜約４０質量％、
ｇ）酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物が、合計で約０．０２〜約２．０質量％、
組み込まれており、
ここでこの組成物は、
ＡＳＴＭ  Ｄ４２２６に従ってｉｎ−ｌｂで測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である。
【０１９７】
態様２３：
以下のものが組み込まれたポリオレフィン基材を含有する、前記いずれかの態様に記載されたポリオレフィン組成物：
ｂ）高分子ヒンダードアミン、及び低分子ヒンダードアミン。
【０１９８】
態様２４：
以下のものが組み込まれたポリオレフィン基材を含有する、前記いずれかの態様に記載されたポリオレフィン組成物：
ａ）１種以上の紫外線吸収剤、例えばヒドロキシベンゾエート、及び
ｂ）高分子ヒンダードアミン、及び低分子ヒンダードアミン。
【０１９９】
態様２５：
以下のものが組み込まれたポリオレフィン基材を含有する、ポリオレフィン組成物：
ａ）ヒドロキシベンゾエート紫外線吸収剤、及び
ｂ）高分子ヒンダードアミン、及び低分子ヒンダードアミン。
【０２００】
態様２６：
以下のものから成る群から選択されるさらなる化合物が１種以上組み込まれているポリオレフィン基材を含有する、態様２５に記載のポリオレフィン組成物：
ｃ）１種以上の酸化防止剤、
ｄ）１種以上の着色剤
ｅ）１種以上の充填材、及び
ｆ）１種以上の難燃剤。
【０２０１】
態様２７：
アクリル系加工助剤が組み込まれたポリオレフィン基材を含有する、前記いずれかの態様に記載されたポリオレフィン組成物。
【０２０２】
態様２８：
アクリル系加工助剤が組み込まれたポリオレフィン基材を含有する、ポリオレフィン組成物。
【０２０３】
態様２９：
以下のものから成る群から選択されるさらなる化合物が１種以上組み込まれているポリオレフィン基材を含有する、態様２８に記載のポリオレフィン組成物：
ａ）１種以上の紫外線吸収剤、
ｂ）１種以上のヒンダードアミン系光安定剤、
ｃ）１種以上の酸化防止剤、
ｄ）１種以上の着色剤
ｅ）１種以上の充填材、及び
ｆ）１種以上の難燃剤。
【０２０４】
態様３０：
前記態様のいずれかに記載のポリオレフィン組成物を含有する、押出成形製品。
【０２０５】
態様３１：家屋のサイディング、外装材、下端、又は屋根材である、態様３０に記載の押出成形製品。
【０２０６】
態様３２：
厚さが約０．０３０インチ〜約０．０７０インチであり、質量が約０．１８ｌｂｓ／ｆｔ2〜約０．３１ｌｂｓ／ｆｔ2である、態様３０又は３１に記載の押出成形製品。
【０２０７】
態様３３：
態様１〜２９のいずれかに記載の組成物の使用であって、家屋のサイディング、外装材、下端、及び屋根材から成る群から選択される製造製品において用いる使用。
【０２０８】
態様３４：
充填されていない、又は充填されたポリオレフィンサイディング製品であって、この製品は、ポリオレフィン基材を有し、質量が約０．１８ｌｂｓ／ｆｔ2〜約０．３１ｌｂｓ／ｆｔ2であり、任意で厚さが約０．０３０インチ〜約０．０７０インチであり、以下の特性：
ＡＳＴＭ  Ｄ４２２６に従ってｉｎ−ｌｂで測定した衝撃強さが、３５超であり、
ＡＳＴＭ  Ｄ６９６に従ってｉｎ／ｉｎ／ｆｔで測定した線熱膨張係数が、４．５×１０-5未満であり、及び任意で
ＡＳＴＭ  Ｄ６８６４に従って、完成したサイディング部における色の均一性が許容可能であり、かつ／又は
ＡＳＴＭ  Ｄ２２４４に従って、目的とする用途のための色差ΔＥが、許容可能な低さであり、かつ／又は
ＵＬ−９４でＶ−１又はＶ−０の評価を示すか、かつ／又はＡＳＴＭ  Ｅ−８４に従って測定した火炎伝播指数が、２００未満である、
前記製品。
【０２０９】
態様３５：
モノリス状サイディング製品である、態様３４に記載のポリオレフィン製品。
【０２１０】
以下の実施例及び明細書全体において、全ての部とパーセンテージは、特に言及しない限り、質量部と質量％である。
【０２１１】
実施例
例１：プロピレンコポリマー
調製物は、ポリプロピレンコポリマーとともにドライブレンドし、押出機でコンパウンド化して、２''×２''×６０ミルのバーにする。使用したヒンダードアミンの質量％の水準は、以下の表に記載してある。各調製物はさらに、充填材の炭酸カルシウムを２０質量％含有する。
【０２１２】
各調製物はまた、５−クロロ−２−（３−ｔ−ブチル−２−ヒドロキシ−５−メチルフェニル）−２Ｈ−ベンゾトリアゾールを０．２０質量％、トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせを０．４０質量％、二酸化チタンを１．０質量％、及びメラミンホスフェートとペンタエリトリトールの縮合物を１５質量％、含有する。
【０２１３】
全ての質量％は、ポリプロピレンコポリマーの質量に対するものである。
【表１】
0006598768.tif 000013
【０２１４】
ヒンダードアミンは、詳細な説明で特定したものである。
【０２１５】
ＢＩＮ１は、２種のヒンダードアミン（２）及び（３６）の組み合わせである。ＢＩＮ２は、２種のヒンダードアミン（２）及び（４５）の組み合わせである。ＢＩＮ３は、２種のヒンダードアミン（２０）及び（４５）の組み合わせである。
【０２１６】
調製物５、７、８、１０、１１、及び１３は、二種の組み合わせを１：１の質量比で含有する。
【０２１７】
調製物６は、ヒンダードアミン（２）を０．３％、及びヒンダードアミン（３６）を０．１％含有する。調製物９は、ヒンダードアミン（２）を０．３％、及びヒンダードアミン（４５）を０．１％含有する。調製物１２は、ヒンダードアミン（２０）を０．３％、及びヒンダードアミン（４５）を０．１％含有する。
【０２１８】
ＴＥＲ１は、３種のヒンダードアミン（２）、（４５）、及び（１４）の組み合わせである。ＴＥＲ２は、３種のヒンダードアミン（２０）、（４５）、及び（１４）の組み合わせである。
【０２１９】
調製物１４は、ヒンダードアミン（２）を０．２％、ヒンダードアミン（４５）を０．１４％、及びヒンダードアミン（１４）を０．０６％含有する。
【０２２０】
調製物１５は、ヒンダードアミン（２）を０．５％、ヒンダードアミン（４５）を０．３５％、及びヒンダードアミン（１４）を０．１５％含有する。
【０２２１】
調製物１６は、ヒンダードアミン（２０）を０．２％、ヒンダードアミン（４５）を０．１４％、及びヒンダードアミン（１４）を０．０６％含有する。
【０２２２】
調製物１７は、ヒンダードアミン（２０）を０．５％、ヒンダードアミン（４５）を０．３５％、及びヒンダードアミン（１４）を０．１５％含有する。
【０２２３】
調製物１〜１７を繰り返すのだが、２０％の炭酸カルシウムに代えて、４０％の炭酸カルシウムを用いて、調製物１８〜３４をそれぞれ作製する。
【０２２４】
調製物１〜１７を繰り返すのだが、２０％の炭酸カルシウムに代えて、２０％のタルクを用いて、調製物３５〜５１をそれぞれ作製する。
【０２２５】
調製物１〜１７を繰り返すのだが、２０％の炭酸カルシウムに代えて、４０％のタルクを用いて、調製物５２〜６８をそれぞれ作製する。
【０２２６】
調製物１〜１７を繰り返すのだが、２０％の炭酸カルシウムに代えて、２０％のウォラストナイトを用いて、調製物６９〜８５をそれぞれ作製する。
【０２２７】
調製物１〜１７を繰り返すのだが、２０％の炭酸カルシウムに代えて、４０％のウォラストナイトを用いて、調製物８６〜１０２をそれぞれ作製する。
【０２２８】
調製物１〜１０２のバーを、難燃性について、また促進耐候試験後の色安定性について、試験する。
【０２２９】
例２：高密度ポリエチレン
調製物は、高密度ポリエチレン（ＨＤＰＥ）とともにドライブレンドし、押出機でコンパウンド化して、２''×２''×６０ミルのバーにする。使用したヒンダードアミンの質量％の水準は、以下の表に記載してある。各調製物はさらに、充填材の炭酸カルシウムを２０質量％含有する。
【０２３０】
各調製物はまた、５−クロロ−２−（３−ｔ−ブチル−２−ヒドロキシ−５−メチルフェニル）−２Ｈ−ベンゾトリアゾールを０．２０質量％、トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせを０．４０質量％、二酸化チタンを１．０質量％、及びメラミンホスフェートとペンタエリトリトールの縮合物を１５質量％、含有する。
【０２３１】
全ての質量％は、ポリエチレンの質量に対するものである。
【表２】
0006598768.tif 000014
【０２３２】
ヒンダードアミンは、詳細な説明で特定したものである。
【０２３３】
ＢＩＮ４は、２種のヒンダードアミン（２）及び（２０）の組み合わせである。
【０２３４】
調製物１１１〜１１６は、二種の組み合わせを１：１の質量比で含有する。
【０２３５】
調製物１１７は、ヒンダードアミン（２０）を０．１％、ヒンダードアミン（４５）を０．０７％、及びヒンダードアミン（１４）を０．０３％含有する。
【０２３６】
調製物１１８は、ヒンダードアミン（２０）を０．２５％、ヒンダードアミン（４５）を０．１７５％、及びヒンダードアミン（１４）を０．０７５％含有する。
【０２３７】
調製物１１９は、ヒンダードアミン（３６）を０．１％、ヒンダードアミン（２）を０．０７％、及びヒンダードアミン（１４）を０．０３％含有する。
【０２３８】
調製物１２０は、ヒンダードアミン（３６）を０．２５％、ヒンダードアミン（２）を０．１７５％、及びヒンダードアミン（１４）を０．０７５％含有する。
【０２３９】
調製物１０３〜１２０を繰り返すのだが、２０％の炭酸カルシウムに代えて、４０％の炭酸カルシウムを用いて、調製物１２１〜１３８をそれぞれ作製する。
【０２４０】
調製物１０３〜１２０を繰り返すのだが、２０％の炭酸カルシウムに代えて、２０％のタルクを用いて、調製物１３９〜１５６をそれぞれ作製する。
【０２４１】
調製物１０３〜１２０を繰り返すのだが、２０％の炭酸カルシウムに代えて、４０％のタルクを用いて、調製物１５７〜１７４をそれぞれ作製する。
【０２４２】
調製物１０３〜１２０を繰り返すのだが、２０％の炭酸カルシウムに代えて、２０％のウォラストナイトを用いて、調製物１７５〜１９２をそれぞれ作製する。
【０２４３】
調製物１０３〜１２０を繰り返すのだが、２０％の炭酸カルシウムに代えて、４０％のウォラストナイトを用いて、調製物１９２〜２１０をそれぞれ作製する。
【０２４４】
調製物１０３〜２１０のバーを、難燃性について、また促進耐候試験後の色安定性について、試験する。
【０２４５】
例３：ポリプロピレンコポリマー
例１を繰り返すのだが、
５−クロロ−２−（３−ｔ−ブチル−２−ヒドロキシ−５−メチルフェニル）−２Ｈ−ベンゾトリアゾールに代えて、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、及び４−オクチルオキシ−２−ヒドロキシベンゾフェノンから選択される紫外線吸収剤を使用し、
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせに代えて、トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、Ｎ，Ｎ−ジ（Ｃ16〜Ｃ18アルキル）ヒドロキシルアミン、トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、ジ（Ｃ16〜Ｃ18）アルキルメチルアミンオキシド、及びトリス（２，４−ジ−ｔｅｒｔ−ブチルフェニル）ホスファイト／ジ（Ｃ16〜Ｃ18アルキル）メチルアミンオキシドの組み合わせから選択される酸化防止剤を用い、
炭酸カルシウム、タルク、及びウォラストナイトに代えて、水酸化マグネシウム、又はフライアッシュを用い、
メラミンホスフェートと、ペンタエリトリトールとの縮合物に代えて、メラミンポリホスフェート、アンモニウムポリホスフェート、及び三酸化アンチモンとデカブロモジフェニルエーテル若しくはトリス［３−ブロモ−２，２−ビス（ブロモメチル）プロピル］ホスフェートとの組み合わせから選択される難燃剤を用いる。
【０２４６】
例４：高密度ポリエチレン
例２を繰り返すのだが、
５−クロロ−２−（３−ｔ−ブチル−２−ヒドロキシ−５−メチルフェニル）−２Ｈ−ベンゾトリアゾールに代えて、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、又は４−オクチルオキシ−２−ヒドロキシベンゾフェノンから選択される紫外線吸収剤を使用し、
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせに代えて、トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、Ｎ，Ｎ−ジ（Ｃ16〜Ｃ18アルキル）ヒドロキシルアミン、トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、ジ（Ｃ16〜Ｃ18アルキル）メチルアミンオキシド、及びトリス（２，４−ジ−ｔｅｒｔ−ブチルフェニル）ホスファイト／ジ（Ｃ16〜Ｃ18アルキル）メチルアミンオキシドの組み合わせから選択される酸化防止剤を用い、
炭酸カルシウム、タルク、及びウォラストナイトに代えて、水酸化マグネシウム、又はフライアッシュを用い、
メラミンホスフェートと、ペンタエリトリトールとの縮合物に代えて、メラミンポリホスフェート、アンモニウムポリホスフェート、及び三酸化アンチモンとデカブロモジフェニルエーテル若しくはトリス［３−ブロモ−２，２−ビス（ブロモメチル）プロピル］ホスフェートとの組み合わせから選択される難燃剤を用いる。
【０２４７】
例５：ポリプロピレンホモポリマー
例１〜４を繰り返すのだが、ポリオレフィンに代えて、ポリプロピレンホモポリマーを用いる。
【０２４８】
例６：溶融強度が高いポリプロピレン
ExxonMobil社の溶融強度が高いポリプロピレンホモポリマー5341E1を、極低温で粉砕して粉末状にし、これに粉末状添加剤、タルクの無機強化充填材、炭酸カルシウムの潤滑剤、粉末状着色剤、及び加工助剤及び酸化防止剤としてのIRGANOX B-215を５００ｐｐｍブレンドする。調製物は、単一の重力式供給機を介して、毎時１２ポンドの供給速度で、設定温度２２０℃、スクリュー速度１５０ｒｐｍで２軸スクリューを同軸で回転させるCOPERION 25mmに供給する。押出成形されたポリマーストランドは水浴で冷却し、ペレット化して顆粒状にする。
【０２４９】
タルクは、Specialty Minerals社のULTRATALC 609である。
【０２５０】
着色剤は、オーシャン・ブルー顔料（Ocean Blue pigment）である。
【０２５１】
IRGANOX B-215は、トリス（２，４−ジ−ｔｅｒｔ−ブチルフェニル）ホスファイトと、ペンタエリトリトールテトラキス［３−（３，５−ジ−ｔｅｒｔ−ブチル−４−ヒドロキシフェニル）プロピオネート］の質量比２：１のブレンドである。
【０２５２】
調製物は、以下のように作製する。パーセントは、ポリプロピレンに対する質量％である。
１：対照用ポリプロピレン
２：ＨＡＬＳ（２）０．４％
３：ＨＡＬＳ（２）０．２％／ＨＡＬＳ（３６）０．２％
４：ＨＡＬＳ（２）０．３％／ＨＡＬＳ（３６）０．１％
５：ＨＡＬＳ（２）０．２％／ＨＡＬＳ（３６）０．１４％／ヘキサデシル３，５−ジ−ｔｅｒｔ−ブチル−４−ヒドロキシベンゾエート０．０６％
６：ＨＡＬＳ（２）０．２％／ＨＡＬＳ（４５）０．２％
７：ＨＡＬＳ（２）０．３％／ＨＡＬＳ（４５）０．１％
８：ＨＡＬＳ（２）０．２％／ＨＡＬＳ（４５）０．１４％／ヘキサデシル３，５−ジ−ｔｅｒｔ−ブチル−４−ヒドロキシベンゾエート０．０６％
９：ＨＡＬＳ（２０）０．４％
１０：ＨＡＬＳ（２０）０．２％／ＨＡＬＳ（４５）０．２％
１１：ＨＡＬＳ（１４）０．２％／ＨＡＬＳ（４５）０．２％
１２：ＨＡＬＳ（２）０．２％／ＨＡＬＳ（４５）０．１４％／ＨＡＬＳ（１４）０．０６％
１３：ＨＡＬＳ（２）０．２％／ＨＡＬＳ（４５）０．１４％／ヘキサデシル３，５−ジ−ｔｅｒｔ−ブチル−４−ヒドロキシベンゾエート０．０６％
１４：ＨＡＬＳ（２）０．２％／ＨＡＬＳ（４５）０．１４％／ＨＡＬＳ（１４）０．０６％／５−クロロ−２−（３−ｔ−ブチル−２−ヒドロキシ−５−メチルフェニル）−２Ｈ−ベンゾトリアゾール０．０４％
１５：ＨＡＬＳ（２）０．２％／ＨＡＬＳ（４５）０．１４％／ヘキサデシル３，５−ジ−ｔｅｒｔ−ブチル−４−ヒドロキシベンゾエート０．０６％／５−クロロ−２−（３−ｔ−ブチル−２−ヒドロキシ−５−メチルフェニル）−２Ｈ−ベンゾトリアゾール０．０４％
１６：ＨＡＬＳ（４５）０．１４％／ＨＡＬＳ（１４）０．０６％／ＨＡＬＳ（２０）０．２％
１７：ＨＡＬＳ（４５）０．１４％／ヘキサデシル３，５−ジ−ｔｅｒｔ−ブチル−４−ヒドロキシベンゾエート０．０６％／ＨＡＬＳ（２０）０．２％。
【０２５３】
調製物は、BOY 50射出成形機により、設定温度４５０°Ｆ、成形温度６５°Ｆで、厚さ６０ミル、１．７５インチ×２．５インチの小片（plaque）に成形する。
【０２５４】
各調製物の３つの複製小片を、それからフレームに設置し、Atlas社のCi65A xenon Weather-O-Meter（ＷＯＭ）を用いて、ASTM G155 cycle 1（放射度：０．３５Ｗ／ｍ2、ブラックパネル温度６３℃、サイクルは、光１０２分、水噴射とともに光１８分、内部、及び外部の光フィルターのホウケイ酸塩あり）に従い、促進光老化試験／耐候性試験にかける。
【０２５５】
１９１２時間の耐候性試験後の平均読取り値の結果は、以下の通りである。
【表３】
0006598768.tif 000015
【０２５６】
調製物５、８、及び１１〜１７は、優れた結果を示す。
【０２５７】
例７：ポリプロピレンコポリマー
基材は、ポリプロピレンの耐衝撃性コポリマーPROFAX SG702（ペレット状）である。充填材は、Heritage Plastics社のHT6Pという市販のマスターバッチである（ポリプロピレンコポリマー中でタルク６０％）。充填材は、全ての調製物において２０％に下げる。
【０２５８】
手順：
１．袋で１ｋｇを混合
２．２００℃でコンパウンド化
３．２２０℃で射出成形（Weather-O-Meterのための小片の厚さは６０ミル）
４．色と光沢を定期的に読み取る
５．微細な亀裂及び浸出のための顕微鏡検査
６．０時間、５００時間、１０００時間、２０００時間、３０００時間、４０００時間などの間隔で、規則的な噴射による被曝。
【０２５９】
以下の調製物を作製する。添加剤は、ポリプロピレンに対して０．７５質量％存在する。多成分添加剤混合物は個々の添加剤を、同じ質量％で含有する。
１：ヘキサデシル３，５−ジ−ｔｅｒｔ−ブチル−４−ヒドロキシベンゾエート
２：２，４−ジ−ｔ−ブチルフェニル３，５−ジ−ｔ−ブチル−４−ヒドロキシベンゾエート
３：ＨＡＬＳ（２）
４：ＨＡＬＳ（２）／ヘキサデシル３，５−ジ−ｔｅｒｔ−ブチル−４−ヒドロキシベンゾエート
５：ＨＡＬＳ（１４）
６：ＨＡＬＳ（１４）／ヘキサデシル３，５−ジ−ｔｅｒｔ−ブチル−４−ヒドロキシベンゾエート
７：ＨＡＬＳ（３６）
８：ＨＡＬＳ（３６）／ヘキサデシル３，５−ジ−ｔｅｒｔ−ブチル−４−ヒドロキシベンゾエート
９：ＨＡＬＳ（２）／ＨＡＬＳ（１４）／ＨＡＬＳ（４５）
１０：ＨＡＬＳ（２）／ＨＡＬＳ（１４）／ＨＡＬＳ（４５）／ヘキサデシル３，５−ジ−ｔｅｒｔ−ブチル−４−ヒドロキシベンゾエート
１１：ＨＡＬＳ（２）／ＨＡＬＳ（１４）／ＨＡＬＳ（４５）／２，４−ジ−ｔ−ブチルフェニル３，５−ジ−ｔ−ブチル−４−ヒドロキシベンゾエート
１２：ＨＡＬＳ（２０）／ヘキサデシル３，５−ジ−ｔｅｒｔ−ブチル−４−ヒドロキシベンゾエート／ＨＡＬＳ（３９）／４，６−ビス−（２，４−ジメチルフェニル）−２−（２−ヒドロキシ−４−オクチルオキシフェニル）−ｓ−トリアジン（合計で０．４１質量％）。
【０２６０】
１５００時間後、及び４０００時間後の、促進耐候性試験後の色の変化ΔＥの結果が、以下にまとめてある。
【表４】
0006598768.tif 000016
【０２６１】
ヒンダードアミン（ＨＡＬＳ）、及びベンゾエートの紫外線吸収剤を含有する調製物によって、優れた結果が得られる。
【０２６２】
以下のさらなる調製物は、光沢保持を研究するために用いる。
１ａ：ヘキサデシル３，５−ジ−ｔｅｒｔ−ブチル−４−ヒドロキシベンゾエート０．１５％
２ａ：２，４−ジ−ｔ−ブチルフェニル３，５−ジ−ｔ−ブチル−４−ヒドロキシベンゾエート０．１５％
１３ａ：０．１５％のＨＡＬＳ（２）／ＨＡＬＳ（１４）／ＨＡＬＳ（４５）
１４ａ：０．１５％のＨＡＬＳ（２）／ＨＡＬＳ（１４）／ＨＡＬＳ（４５）／ヘキサデシル３，５−ジ−ｔｅｒｔ−ブチル−４−ヒドロキシベンゾエート
１５ａ：０．１５％のＨＡＬＳ（２）／ＨＡＬＳ（１４）／ＨＡＬＳ（４５）／２，４−ジ−ｔ−ブチルフェニル３，５−ジ−ｔ−ブチルフェニル−４−ヒドロキシベンゾエート。
【０２６３】
様々な時間間隔での６０°光沢保持率を％で以下に示す。
【表５】
0006598768.tif 000017
【０２６４】
ヒンダードアミン系安定剤と、ベンゾエートの紫外線吸収剤との組み合わせにより、促進耐候性試験において優れた光沢保持率が得られる。
【０２６５】
例８：ポリプロピレンホモポリマーの難燃性
ExxonMobil社の溶融強度が高いポリプロピレンホモポリマー5341E1を、上記添加剤、ステアリン酸亜鉛０．５％、及び酸化防止剤のIRGANOX B-225とドライブレンドする。調製物を、２５ｍｍの二軸スクリュー式押出機押出成形により、設定温度１９５〜２０５℃、２００ｒｐｍ、及び毎時２０ｋｇの供給速度でコンパウンド化する。コンパウンド化された調製物を射出成形して、UL-94垂直燃焼試験体（寸法は０．１２５×５．０×０．５インチ）にする。
【０２６６】
IRGANOX B-225は、トリス（２，４−ジ−ｔｅｒｔ−ブチルフェニル）ホスファイトと、ペンタエリトリトールテトラキス［３−（３，５−ジ−ｔｅｒｔ−ブチル−４−ヒドロキシフェニル）プロピオネート］の質量比１：１のブレンドである。
【０２６７】
以下の調製物を作製する。添加剤は、ポリプロピレンに対する質量％である。
１：対照用、難燃剤無し
２：AFLAMMIT PCO 960  ６％／ＨＡＬＳ（３４）０．６％
３：AFLAMMIT PCO 960  ８％／ＨＡＬＳ（３４）０．８％
４：AFLAMMIT PCO 960  ６％／ＨＡＬＳ（４７）０．６％
５：AFLAMMIT PCO 960  ８％／ＨＡＬＳ（４７）０．８％。
【０２６８】
AFLAMMIT PCO（登録商標）960は、リンを２４％含有する有機リン系難燃剤であり、Thor社から得られる。
【０２６９】
UL-94垂直試験による評価は、以下の表にまとめてある：UL-94 Test for Flammability of Plastic Materials for Parts in Devices and Appliances, 5th Edition、1996年、10月29日
【表６】
0006598768.tif 000018
【０２７０】
結果は以下の通りである：
【表７】
0006598768.tif 000019
【０２７１】
例９：ポリプロピレンの溶融強度改善
適切な溶融強度は、押出成形されたポリマー異形材製品において、重要な特性である。ポリマー溶融物が押出機のダイを出る際、また下流の装置での引き取り作業の間に、溶融強度が高いことが、ポリマー塗膜、シート、又は異形材の成形製品のサギング又はタレを回避するためには望ましい。意外なことに、溶融強度の改善は、異形材押出成形用途として市販で手に入る溶融強度が高いポリプロピレンに対して、特定のランダム若しくはブロックポリマーを有する溶融物中でポリマーをブレンドすることによって可能なことが判明した。特に、オレフィンブロックコポリマー（ＯＢＣ）として知られるポリオレフィンコポリマー、例えばDow社のINFUSE、及びExxonMobil社のVISTAMAXXは、ポリプロピレンにおいて、またポリプロピレンとポリエチレンとのブレンドにおいて、以下のように溶融強度特性を改善させることが判明した。有用な特性は、押出成形された異形材製品にとっての溶融強度である。以下の表には、ＨＤＰＥ単独で、及びＯＢＣ単独では、溶融強度が悪い一方で、ポリプロピレン（この場合溶融強度が高い（ＨＭＳ）ポリプロピレン）との２種若しくは３種の特定の組み合わせは、ＨＭＳポリプロピレン単独よりも高い溶融強度、及び破断点伸長応力を示す。
【０２７２】
ポリプロピレン（ＰＰ）は、ExxonMobil社の溶融強度が高いポリプロピレンホモポリマー5341E1である。ポリエチレンは、ALATHON L 5332CP、LyondellBasell社のＨＤＰＥである。オレフィンブロックコポリマー（ＯＢＣ）は、Dow社製のINFUSE 9010若しくはINFUSE 9100であるか、又はExxonMobil 社製のVISTAMAXX 6102若しくはVISTAMAXX 3020FLである。PARALOID K 125は、Dow社製のビニル用純アクリル系加工助剤であり、Ｍwは４００万〜５００万、Ｔｇは１０６℃である。
【０２７３】
以下の調製物を試験する。記載は質量％である。
１：ＰＰ
２：ＨＤＰＥ
３：INFUSE 9010
４：ＰＰ９０％／INFUSE 9010  １０％
５：ＨＤＰＥ９０％／INFUSE 9010  １０％
６：ＰＰ７０％／ＨＤＰＥ３０％
７：ＰＰ６３％／ＨＤＰＥ３２％／INFUSE 9010  ５％
８：ＰＰ６３％／ＨＤＰＥ２７％／INFUSE 9010  １０％
９：ＰＰ
１０：ＰＰ９５％／INFUSE 9100  ５％
１１：ＰＰ９０％／INFUSE 9100  １０％
１２：ＰＰ９５％／VISTAMAXX 6102  ５％
１３：ＰＰ９０％／VISTAMAXX 6102  １０％
１４：ＰＰ９５％／VISTAMAXX 3020FL  ５％
１５：ＰＰ９０％／VISTAMAXX 3020FL  １０％
１６：ＰＰ
１７：ＰＰ９９％／PARALOID K 125  １％
１８：ＰＰ９７％／PARALOID K 125  ３％
１９：ＰＰ９５％／PARALOID K 125  ５％。
【０２７４】
調製物１〜８についての結果は、以下の通りである。Ｖbは、破断時の速度（ｍｍ／秒）。Ｆは、破断時の力（ｃＮ、溶融強度）。絞り比は、破断時の絞り比、初期速度と破断時の速度との比であり、高いのが望ましい。伸長応力は、破断時の伸長応力（ＭＰａ）であり、ポリマー溶融物の伸張性が高いことを示し、高いのが望ましい。
【表８】
0006598768.tif 000020
【０２７５】
調製物９〜１５についての結果は、以下の通りである。
【表９】
0006598768.tif 000021
【０２７６】
調製物１６〜１９についての結果は、以下の通りである。
【表１０】
0006598768.tif 000022